(57)【要約】【課題】本発明は、高効率および長寿命を実現することが可能な有機ＥＬ素子を提供する。【解決手段】本発明は、陽極と正孔注入輸送層とｎ層（ｎ≧２）の発光層と電子注入輸送層と陰極とが順に積層され、隣り合う発光層の間の少なくともいずれか１箇所に形成された１層以上（ｎ−１）層以下の中間層を有し、正孔注入輸送層および電子注入輸送層が同一のバイポーラ材料を含有し、中間層の構成材料と中間層に隣接する発光層のホスト材料とが異なり、中間層の構成材料のIpINLおよびEaINLと中間層に隣接する発光層のホスト材料のIpEMLおよびEaEMLとの関係がIpINL≠IpEML、EaINL≠EaEMLであり、正孔注入輸送層の構成材料のEa1と陽極側発光層のホスト材料のEa2の関係がEa1≧Ea2であり、電子注入輸送層の構成材料のIp3と陰極側発光層のホスト材料のIp4の関係がIp3≦Ip4である有機ＥＬ素子を提供する。【選択図】図２
2010205427.tif 000002
【特許請求の範囲】
【請求項１】
陽極と、
前記陽極上に形成された正孔注入輸送層と、
前記正孔注入輸送層上に形成され、ホスト材料および発光ドーパントを含有するｎ層（ｎは２以上の整数）の発光層と、
隣り合う前記発光層の間の少なくともいずれか１箇所に形成された１層以上（ｎ−１）層以下の中間層と、
前記ｎ層の発光層上に形成された電子注入輸送層と、
前記電子注入輸送層上に形成された陰極とを有し、
前記正孔注入輸送層および前記電子注入輸送層が正孔および電子を輸送しうるバイポーラ材料を含有し、前記正孔注入輸送層および前記電子注入輸送層に含有されるバイポーラ材料が同一であり、
前記中間層の構成材料と前記中間層に隣接する前記発光層のホスト材料とが異なり、前記中間層の構成材料のイオン化ポテンシャルをIpINL、前記中間層に隣接する前記発光層のホスト材料のイオン化ポテンシャルをIpEMLとしたとき、IpINL≠IpEMLであり、前記中間層の構成材料の電子親和力をEaINL、前記中間層に隣接する前記発光層のホスト材料の電子親和力をEaEMLとしたとき、EaINL≠EaEMLであり、
前記正孔注入輸送層の構成材料の電子親和力をEa1、前記正孔注入輸送層に隣接する前記発光層のホスト材料の電子親和力をEa2としたとき、Ea1≧Ea2であり、前記電子注入輸送層の構成材料のイオン化ポテンシャルをIp3、前記電子注入輸送層に隣接する前記発光層のホスト材料のイオン化ポテンシャルをIp4としたとき、Ip3≦Ip4であることを特徴とする有機エレクトロルミネッセンス素子。
【請求項２】
前記中間層が（ｎ−１）層であり、前記各発光層間に前記中間層が形成されていることを特徴とする請求項１に記載の有機エレクトロルミネッセンス素子。
【請求項３】
前記中間層が正孔および電子を輸送しうるバイポーラ材料を含有し、前記正孔注入輸送層と前記電子注入輸送層と前記中間層とに含有されるバイポーラ材料が同一であることを特徴とする請求項１または請求項２に記載の有機エレクトロルミネッセンス素子。
【請求項４】
前記ｎ層の発光層の少なくとも一つが、前記発光ドーパントを含有する１箇所以上のドープ領域と前記発光ドーパントを含有しない１箇所以上のノンドープ領域とを有することを特徴とする請求項１から請求項３までのいずれかに記載の有機エレクトロルミネッセンス素子。
【請求項５】
前記正孔注入輸送層に隣接する前記発光層が、前記正孔注入輸送層側に前記ノンドープ領域を有することを特徴とする請求項４に記載の有機エレクトロルミネッセンス素子。
【請求項６】
前記電子注入輸送層に隣接する前記発光層が、前記電子注入輸送層側に前記ノンドープ領域を有することを特徴とする請求項４または請求項５に記載の有機エレクトロルミネッセンス素子。
【請求項７】
前記発光層が前記中間層側に前記ノンドープ領域を有することを特徴とする請求項４から請求項６までのいずれかに記載の有機エレクトロルミネッセンス素子。
【請求項８】
前記発光層が２箇所の前記ドープ領域を有し、前記２箇所のドープ領域の間に前記ノンドープ領域が配置されており、前記２箇所のドープ領域がそれぞれ異なる種類の発光ドーパントを含有することを特徴とする請求項４から請求項７までのいずれかに記載の有機エレクトロルミネッセンス素子。
【請求項９】
前記ｎ層の発光層のうち、少なくともいずれか一つが蛍光発光ドーパントを含有し、その他が燐光発光ドーパントを含有することを特徴とする請求項１から請求項８までのいずれかに記載の有機エレクトロルミネッセンス素子。
【請求項１０】
前記ｎ層の発光層が３層の発光層であり、前記３層の発光層が互いに発光色の異なる発光ドーパントを含有することを特徴とする請求項１から請求項９までのいずれかに記載の有機エレクトロルミネッセンス素子。
【発明の詳細な説明】
【技術分野】
【０００１】
本発明は、複数層の発光層を有する有機エレクトロルミネッセンス素子に関するものである。
【背景技術】
【０００２】
有機エレクトロルミネッセンス（以下、エレクトロルミネッセンスをＥＬと略す場合がある。）素子は、自発光型のディスプレイとしての使用が注目されており、高輝度、高効率、長寿命が求められている。
【０００３】
有機ＥＬ素子の高輝度化の技術としては、ホスト材料および発光ドーパントを含有する発光層を用いることが知られている。この発光層では、陽極および陰極から注入された正孔および電子が発光層内のホスト材料で再結合し、そのエネルギーを発光ドーパントが受け取って発光する。このような発光層では、高輝度で色純度の良い発光を得ることが可能である。
【０００４】
一方、有機ＥＬ素子の高効率化および長寿命化の技術としては、発光材料の他に、正孔もしくは電子の注入機能、輸送機能、ブロッキング機能を有する材料を用いて複数の層を積層した多層構造とすることが知られている。しかしながら、多層構造を有する有機ＥＬ素子では、駆動中に各層の界面にて劣化が生じることによって、発光効率が低下したり、素子が劣化して輝度が低下したりすることが懸念される。特に、ブロッキング層が設けられた有機ＥＬ素子では、発光層とブロッキング層との界面に電荷が蓄積しやすく、そのため界面にて劣化が生じやすい。
【０００５】
そこで、本発明者らは、駆動中に各層の界面にて劣化が生じるのを抑制する手法として、各層のイオン化ポテンシャルおよび電子親和力の大小関係を規定し、ブロッキング層を有さない有機ＥＬ素子を提案している（特許文献１参照）。さらには、電荷の突き抜けによる正孔輸送層および電子輸送層の劣化を抑制するために、正孔輸送層および電子輸送層に同一のバイポーラ材料を用いることを提案している。
【０００６】
また近年、白色発光の有機ＥＬ素子が光源に適用できることから盛んに開発されている。白色光は、通常、２種類または３種類の発光材料の発光により得ることができる。しかしながら、発光層に複数種類の発光材料が含まれる場合には、発光材料間でエネルギー移動が起こり、色度が変化してしまうという問題がある。そこで、互いに異なる発光材料を含有する複数層の発光層を積層することが提案されている（例えば特許文献２〜５参照）。
【０００７】
しかしながら、燐光発光ドーパントを含有する発光層と蛍光発光ドーパントを含有する発光層とが積層された有機ＥＬ素子では、燐光発光ドーパントから蛍光発光ドーパントへエネルギー移動が起こり、高効率な発光が得られないという問題がある。
この問題を解決するために、燐光発光ドーパントを含有する発光層と蛍光発光ドーパントを含有する発光層との間に、正孔および電子がともに移動可能なバイポーラ層を設けることが提案されている（特許文献６参照）。
【０００８】
また、白色発光の有機ＥＬ素子ではないが、発光層以外の層（例えば正孔輸送層や電子輸送層）からの発光を抑制し、色純度の低下を抑制するために、発光層中に発光領域制御層が設けられた有機ＥＬ素子が提案されている（特許文献７参照）。
【先行技術文献】
【特許文献】
【０００９】
【特許文献１】国際公開第２００８／１０２６４４号パンフレット
【特許文献２】特開２０００−６８０５７号公報
【特許文献３】特開２００３−２８２２６６号公報
【特許文献４】国際公開第２００５／９１６８４号パンフレット
【特許文献５】特開２００６−２６９２３２号公報
【特許文献６】特開２００６−１７２７６２号公報
【特許文献７】特開２００３−３６９８０号公報
【発明の概要】
【発明が解決しようとする課題】
【００１０】
複数層の発光層が積層され、さらに発光層の間に所定の層が設けられた有機ＥＬ素子では、層の界面の数が増加するため、上述のように各層の界面にて劣化が生じるおそれがあり、寿命が短くなったり発光効率が低下したりすることが懸念される。よって、複数層の発光層が積層されており発光層の間に所定の層が設けられている場合に、長寿命および高効率を達成するためには、さらなる改善の余地がある。
【００１１】
本発明は、上記実情に鑑みてなされたものであり、高効率および長寿命を実現することが可能な有機ＥＬ素子を提供することを主目的とする。
【課題を解決するための手段】
【００１２】
上記目的を達成するために、本発明は、陽極と、上記陽極上に形成された正孔注入輸送層と、上記正孔注入輸送層上に形成され、ホスト材料および発光ドーパントを含有するｎ層（ｎは２以上の整数）の発光層と、隣り合う上記発光層の間の少なくともいずれか１箇所に形成された１層以上（ｎ−１）層以下の中間層と、上記ｎ層の発光層上に形成された電子注入輸送層と、上記電子注入輸送層上に形成された陰極とを有し、上記正孔注入輸送層および上記電子注入輸送層が正孔および電子を輸送しうるバイポーラ材料を含有し、上記正孔注入輸送層および上記電子注入輸送層に含有されるバイポーラ材料が同一であり、上記中間層の構成材料と上記中間層に隣接する上記発光層のホスト材料とが異なり、上記中間層の構成材料のイオン化ポテンシャルをIpINL、上記中間層に隣接する上記発光層のホスト材料のイオン化ポテンシャルをIpEMLとしたとき、IpINL≠IpEMLであり、上記中間層の構成材料の電子親和力をEaINL、上記中間層に隣接する上記発光層のホスト材料の電子親和力をEaEMLとしたとき、EaINL≠EaEMLであり、上記正孔注入輸送層の構成材料の電子親和力をEa1、上記正孔注入輸送層に隣接する上記発光層のホスト材料の電子親和力をEa2としたとき、Ea1≧Ea2であり、上記電子注入輸送層の構成材料のイオン化ポテンシャルをIp3、上記電子注入輸送層に隣接する上記発光層のホスト材料のイオン化ポテンシャルをIp4としたとき、Ip3≦Ip4であることを特徴とする有機ＥＬ素子を提供する。
【００１３】
本発明によれば、正孔注入輸送層の構成材料と正孔注入輸送層に隣接する発光層のホスト材料との電子親和力の関係がEa1≧Ea2であるので、駆動中における正孔注入輸送層および発光層の界面での電荷の蓄積がなく、劣化を抑制することができる。また、電子注入輸送層の構成材料と電子注入輸送層に隣接する発光層のホスト材料とのイオン化ポテンシャルの関係がIp3≦Ip4であるので、駆動中における電子注入輸送層および発光層の界面での電荷の蓄積がなく、劣化を抑制することができる。さらに、正孔注入輸送層および電子注入輸送層が同一のバイポーラ材料を含有することにより、正孔が電子注入輸送層に突き抜けたり、電子が正孔注入輸送層に突き抜けたりしても、駆動中における各層の界面での劣化を効果的に抑制することができる。また、中間層の構成材料とこの中間層に隣接する発光層のホスト材料とが異なり、中間層の構成材料とこの中間層に隣接する発光層のホスト材料とのイオン化ポテンシャルおよび電子親和力の関係がIpINL≠IpEMLおよびEaINL≠EaEMLであるので、中間層と中間層に隣接する発光層との間に界面が生じ、多少のエネルギー障壁が存在することにより、中間層と発光層との間での電荷輸送において電荷の注入を制御し、発光効率を高めることができる。したがって、高効率で長寿命な有機ＥＬ素子とすることが可能である。
【００１４】
上記発明においては、上記中間層が（ｎ−１）層であり、上記各発光層間に上記中間層が形成されていることが好ましい。各発光層間に中間層が形成されていることにより、発光効率を一層高めることができるからである。
【００１５】
また本発明においては、上記中間層が正孔および電子を輸送しうるバイポーラ材料を含有し、上記正孔注入輸送層と上記電子注入輸送層と上記中間層とに含有されるバイポーラ材料が同一であることが好ましい。これらの層に含まれるバイポーラ材料が同一であれば、正孔が電子注入輸送層に突き抜けたり、電子が正孔注入輸送層に突き抜けたりしても、これらの層が劣化しにくくなるからである。
【００１６】
さらに本発明においては、上記ｎ層の発光層の少なくとも一つが、上記発光ドーパントを含有する１箇所以上のドープ領域と上記発光ドーパントを含有しない１箇所以上のノンドープ領域とを有することが好ましい。ｎ層の発光層の少なくとも一つがノンドープ領域を有することにより、ドープ領域中の発光ドーパントから他の物質へエネルギー移動が起こるのを抑制し、発光効率を高めることができるからである。
【００１７】
上記の場合、上記正孔注入輸送層に隣接する上記発光層が、上記正孔注入輸送層側に上記ノンドープ領域を有していてもよい。例えば、発光層に含まれる発光ドーパントから正孔注入輸送層の構成材料へエネルギー移動が起こり得る場合には、発光層が正孔注入輸送層側にノンドープ領域を有することにより上記エネルギー移動を起こりにくくし発光効率を向上させることができる。また、発光層が正孔注入輸送層側にノンドープ領域を有することにより、正孔注入輸送層から発光層への正孔注入を良好なものとすることができる。さらに、正孔注入輸送層の構成材料と発光層のホスト材料との電子親和力の関係がEa1≧Ea2であるものの、発光層が正孔注入輸送層側にノンドープ領域を有するので、発光ドーパントによる電荷のトラップによって、発光層へ注入される電荷のバランスをとることができる。
【００１８】
また上記の場合、上記電子注入輸送層に隣接する上記発光層が、上記電子注入輸送層側に上記ノンドープ領域を有していてもよい。例えば、発光層に含まれる発光ドーパントから電子注入輸送層の構成材料へエネルギー移動が起こり得る場合には、発光層が電子注入輸送層側にノンドープ領域を有することにより上記エネルギー移動を起こりにくくし発光効率を向上させることができる。また、発光層が電子注入輸送層側にノンドープ領域を有することにより電子注入輸送層から発光層への電子注入を良好なものとすることができる。さらに、電子注入輸送層の構成材料と発光層のホスト材料とのイオン化ポテンシャルの関係がIp3≦Ip4であるものの、発光層が電子注入輸送層側にノンドープ領域を有するので、発光ドーパントによる電荷のトラップによって、発光層へ注入される電荷のバランスをとることができる。
【００１９】
さらに上記の場合、上記発光層が上記中間層側に上記ノンドープ領域を有していてもよい。例えば、発光層に含まれる発光ドーパントから中間層の構成材料へエネルギー移動が起こり得る場合には、発光層が中間層側にノンドープ領域を有することにより上記エネルギー移動を起こりにくくし発光効率を向上させることができるからである。
【００２０】
また上記の場合、上記発光層が２箇所の上記ドープ領域を有し、上記２箇所のドープ領域の間に上記ノンドープ領域が配置されていてもよく、この場合、上記２箇所のドープ領域がそれぞれ異なる種類の発光ドーパントを含有することが好ましい。例えば、一方のドープ領域に含まれる発光ドーパントから他方のドープ領域に含まれる発光ドーパントへエネルギー移動が起こり得る場合には、これらの２つのドープ領域の間にノンドープ領域が配置されていることにより上記エネルギー移動を起こりにくくし発光効率を向上させることができるからである。
【００２１】
また本発明においては、上記ｎ層の発光層のうち、少なくともいずれか一つが蛍光発光ドーパントを含有し、その他が燐光発光ドーパントを含有することが好ましい。蛍光発光ドーパントおよび燐光発光ドーパントの間でエネルギー移動を抑制し、発光効率を高めるとともに、所望の発光色を得ることができるからである。
【００２２】
さらに本発明においては、上記ｎ層の発光層が３層の発光層であり、上記３層の発光層が互いに発光色の異なる発光ドーパントを含有することが好ましい。例えば、光の三原色に対応する赤・青・緑の３種類の発光ドーパントを用いる場合には、３層の発光層にそれぞれ１種類の発光ドーパントを含有させ、３種類の発光ドーパントをそれぞれ光らせることで、白色光を得ることができるからである。
【発明の効果】
【００２３】
本発明においては、複数層の発光層の間に発光層のホスト材料とは異なる材料から構成される中間層を設け、正孔注入輸送層の構成材料と正孔注入輸送層に隣接する発光層のホスト材料との電子親和力ならびに電子注入輸送層の構成材料と電子注入輸送層に隣接する発光層のホスト材料とのイオン化ポテンシャルを所定の関係とし、正孔注入輸送層および電子注入輸送層に同一のバイポーラ材料を用いることにより、高効率化および長寿命化を図ることができるという効果を奏する。
【図面の簡単な説明】
【００２４】
【図１】本発明の有機ＥＬ素子の一例を示す概略断面図である。
【図２】本発明の有機ＥＬ素子のバンドダイヤグラムの一例を示す模式図である。
【図３】本発明の有機ＥＬ素子のバンドダイヤグラムの他の例を示す模式図である。
【図４】本発明の有機ＥＬ素子のバンドダイヤグラムの他の例を示す模式図である。
【図５】本発明の有機ＥＬ素子の他の例を示す概略断面図である。
【図６】本発明の有機ＥＬ素子の他の例を示す概略断面図である。
【図７】本発明の有機ＥＬ素子の他の例を示す概略断面図である。
【図８】本発明の有機ＥＬ素子の他の例を示す概略断面図である。
【図９】本発明の有機ＥＬ素子の他の例を示す概略断面図である。
【発明を実施するための形態】
【００２５】
以下、本発明の有機ＥＬ素子について詳細に説明する。
本発明の有機ＥＬ素子は、陽極と、上記陽極上に形成された正孔注入輸送層と、上記正孔注入輸送層上に形成され、ホスト材料および発光ドーパントを含有するｎ層（ｎは２以上の整数）の発光層と、隣り合う上記発光層の間の少なくともいずれか１箇所に形成された１層以上（ｎ−１）層以下の中間層と、上記ｎ層の発光層上に形成された電子注入輸送層と、上記電子注入輸送層上に形成された陰極とを有し、上記正孔注入輸送層および上記電子注入輸送層が正孔および電子を輸送しうるバイポーラ材料を含有し、上記正孔注入輸送層および上記電子注入輸送層に含有されるバイポーラ材料が同一であり、上記中間層の構成材料と上記中間層に隣接する上記発光層のホスト材料とが異なり、上記中間層の構成材料のイオン化ポテンシャルをIpINL、上記中間層に隣接する上記発光層のホスト材料のイオン化ポテンシャルをIpEMLとしたとき、IpINL≠IpEMLであり、上記中間層の構成材料の電子親和力をEaINL、上記中間層に隣接する上記発光層のホスト材料の電子親和力をEaEMLとしたとき、EaINL≠EaEMLであり、上記正孔注入輸送層の構成材料の電子親和力をEa1、上記正孔注入輸送層に隣接する上記発光層のホスト材料の電子親和力をEa2としたとき、Ea1≧Ea2であり、上記電子注入輸送層の構成材料のイオン化ポテンシャルをIp3、上記電子注入輸送層に隣接する上記発光層のホスト材料のイオン化ポテンシャルをIp4としたとき、Ip3≦Ip4であることを特徴とするものである。
【００２６】
なお、ｎ層（ｎは２以上の整数）の発光層のうち、正孔注入輸送層に隣接する発光層を陽極側発光層と称し、電子注入輸送層に隣接する発光層を陰極側発光層と称し、陽極側発光層および陰極側発光層以外の発光層を中央発光層と称する場合がある。
【００２７】
本発明の有機ＥＬ素子について、図面を参照しながら説明する。
図１は、本発明の有機ＥＬ素子の一例を示す概略断面図である。図１に例示するように、有機ＥＬ素子１は、３層の発光層（陽極側発光層５ａ，中央発光層５ｂ，陰極側発光層５ｃ）と２層の中間層（図１においては便宜上、第１中間層６ａ，第２中間層６ｂとする。）とを有しており、基板２上に、陽極３と正孔注入輸送層４と陽極側発光層５ａと第１中間層６ａと中央発光層５ｂと第２中間層６ｂと陰極側発光層５ｃと電子注入輸送層７と陰極８とが順次積層されたものである。正孔注入輸送層４および電子注入輸送層７はバイポーラ材料を含有しており、正孔注入輸送層４および電子注入輸送層７に含有されるバイポーラ材料は同一となっている。また、第１中間層６ａの構成材料とこの第１中間層６ａに隣接する陽極側発光層５ａおよび中央発光層５ｂのホスト材料とは異なっている。同様に、第２中間層６ｂの構成材料とこの第２中間層６ｂに隣接する中央発光層５ｂおよび陰極側発光層５ｃのホスト材料とは異なっている。
【００２８】
図２〜図４はそれぞれ、本発明の有機ＥＬ素子のバンドダイヤグラムの一例を示す模式図である。
図１に例示する有機ＥＬ素子において、図２〜図４に示すように、正孔注入輸送層４の構成材料のイオン化ポテンシャルをIp1、陽極側発光層５ａのホスト材料のイオン化ポテンシャルをIp2、電子注入輸送層７の構成材料のイオン化ポテンシャルをIp3、陰極側発光層５ｃのホスト材料のイオン化ポテンシャルをIp4とし、正孔注入輸送層４の構成材料の電子親和力をEa1、陽極側発光層５ａのホスト材料の電子親和力をEa2、電子注入輸送層７の構成材料の電子親和力をEa3、陰極側発光層５ｃのホスト材料の電子親和力をEa4とする。
正孔注入輸送層の構成材料および陽極側発光層のホスト材料の電子親和力の関係はEa1≧Ea2である。電子注入輸送層の構成材料および陰極側発光層のホスト材料のイオン化ポテンシャルの関係はIp3≦Ip4である。
また、正孔注入輸送層および電子注入輸送層は同一のバイポーラ材料を含有することから、正孔注入輸送層および電子注入輸送層の構成材料のイオン化ポテンシャルの関係はIp1＝Ip3であり、正孔注入輸送層および電子注入輸送層の構成材料の電子親和力の関係はEa1＝Ea3である。
【００２９】
また、図１に例示する有機ＥＬ素子において、図２〜図４に示すように、陽極側発光層５ａのホスト材料のイオン化ポテンシャルをIpEML1、中央発光層５ｂのホスト材料のイオン化ポテンシャルをIpEML2、陰極側発光層５ｃのホスト材料のイオン化ポテンシャルをIpEML3、第１中間層６ａの構成材料のイオン化ポテンシャルをIpINL1、第２中間層６ｂの構成材料のイオン化ポテンシャルをIpINL2とし、陽極側発光層５ａのホスト材料の電子親和力をEaEML1、中央発光層５ｂのホスト材料の電子親和力をEaEML2、陰極側発光層５ｃのホスト材料の電子親和力をEaEML3、第１中間層６ａの構成材料の電子親和力をEaINL1、第２中間層６ｂの構成材料の電子親和力をEaINL2とする。
第１中間層の構成材料と、第１中間層に隣接する陽極側発光層および中央発光層のホスト材料とは異なり、第１中間層の構成材料と、第１中間層に隣接する陽極側発光層および中央発光層のホスト材料とのイオン化ポテンシャルの関係は、IpINL1≠IpEML1、IpINL1≠IpEML2であり、第１中間層の構成材料と、第１中間層に隣接する陽極側発光層および中央発光層のホスト材料との電子親和力の関係は、EaINL1≠EaEML1、EaINL1≠EaEML2である。
また、第２中間層の構成材料と、第２中間層に隣接する中央発光層および陰極側発光層のホスト材料とは異なり、第２中間層の構成材料と、第２中間層に隣接する中央発光層および陰極側発光層のホスト材料とのイオン化ポテンシャルの関係は、IpINL2≠IpEML2、IpINL2≠IpEML3であり、第２中間層の構成材料と、第２中間層に隣接する中央発光層および陰極側発光層のホスト材料との電子親和力の関係は、EaINL2≠EaEML2、EaINL2≠EaEML3である。
【００３０】
通常、図１に例示するような有機ＥＬ素子において、正孔注入輸送層の構成材料および陽極側発光層のホスト材料の電子親和力の関係がEa1≧Ea2であり、電子注入輸送層の構成材料および陰極側発光層のホスト材料のイオン化ポテンシャルがIp3≦Ip4である場合には、発光層内で効率良く電荷再結合を起こし励起状態を生成させ放射失活させることが困難であり発光効率が低下したり、また対極への正孔および電子の突き抜けが起こり正孔注入輸送層へ電子が注入されたり電子注入輸送層へ正孔が注入されたりすることによって寿命特性が悪くなったりすることが想定される。
【００３１】
しかしながら、本発明においては、Ea1≧Ea2かつIp3≦Ip4であることにより、対極への正孔および電子の突き抜けは起こるものの、正孔および電子が円滑に輸送されるので、駆動中における正孔注入輸送層と陽極側発光層との界面および電子注入輸送層と陰極側発光層との界面での電荷の蓄積がなく、これらの層の界面での劣化を抑制することができる。
また、バイポーラ材料を正孔注入輸送層および電子注入輸送層に用いることにより、駆動中における正孔注入輸送層と陽極側発光層との界面および電子注入輸送層と陰極側発光層との界面での劣化を効果的に抑制することができる。
さらに、中間層の構成材料とこの中間層に隣接する発光層のホスト材料とが異なるので、中間層とこの中間層に隣接する発光層との間に界面が生じる。そして、中間層の構成材料とこの中間層に隣接する発光層のホスト材料とのイオン化ポテンシャルおよび電子親和力の関係が、IpINL≠IpEMLかつEaINL≠EaEMLであるので、中間層と発光層との間での電荷輸送において多少のエネルギー障壁が存在する。これにより、中間層と発光層との間での電荷輸送において、電荷の注入を制御し、発光効率を高めることができる。
したがって、高効率化を図り、安定な寿命特性を得ることが可能である。
【００３２】
また本発明によれば、正孔注入輸送層および電子注入輸送層が同一のバイポーラ材料を含有するので、正孔が電子注入輸送層に突き抜けたり、電子が正孔注入輸送層に突き抜けたりしても、正孔注入輸送層および電子注入輸送層が劣化するのを抑制することができる。また、真空蒸着法等により正孔注入輸送層および電子注入輸送層を成膜する場合には、共通の蒸着源を用いることができ、製造工程上有利である。
【００３３】
なお、各層の「構成材料」とは、各層が単一の材料で構成されている場合には、その材料をいい、また各層がホスト材料とドーパントとから構成されている場合には、ホスト材料をいう。
【００３４】
各層の「構成材料のイオン化ポテンシャル」とは、各層が単一の材料で構成されている場合には、その材料のイオン化ポテンシャルをいい、また各層がホスト材料とドーパントとから構成されている場合には、ホスト材料のイオン化ポテンシャルをいう。同様に、各層の「構成材料の電子親和力」とは、各層が単一の材料で構成されている場合には、その材料の電子親和力をいい、また各層がホスト材料とドーパントとから構成されている場合には、ホスト材料の電子親和力をいう。
【００３５】
イオン化ポテンシャルは、ＵＰＳ（紫外光電子分光法）（例えば測定機名「ＡＣ−２」理研計器製）により求めた値とする。また、電子親和力の測定方法としては、まずＨＯＭＯエネルギーをＵＰＳ（紫外光電子分光法）（例えば測定機名「ＡＣ−２」理研計器製）により求め、次いで光吸収によるエネルギーギャップ測定値と上記ＨＯＭＯエネルギーから算出する方法を採用する。
【００３６】
「中間層の構成材料と中間層に隣接する発光層のホスト材料とが異なる」とは、中間層に隣接する発光層が２層あることから、中間層の構成材料と、その中間層に隣接する２層の発光層のそれぞれのホスト材料とが異なることをいう。例えば図１においては、第１中間層６ａには陽極側発光層５ａおよび中央発光層５ｂが隣接しており、第１中間層６ａの構成材料と、その第１中間層６ａに隣接する陽極側発光層５ａおよび中央発光層５ｂのそれぞれのホスト材料とが異なるものとなる。
【００３７】
「中間層の構成材料のイオン化ポテンシャルIpINLと、中間層に隣接する発光層のホスト材料のイオン化ポテンシャルIpEMLとの関係がIpINL≠IpEMLである」とは、中間層に隣接する発光層が２層あることから、中間層の構成材料のイオン化ポテンシャルIpINLと、その中間層に隣接する２層の発光層のそれぞれのホスト材料のイオン化ポテンシャルIpEMLとの関係がIpINL≠IpEMLであることを意味する。例えば図１においては、第１中間層６ａには陽極側発光層５ａおよび中央発光層５ｂが隣接しており、図２に例示するように、第１中間層６ａの構成材料のイオン化ポテンシャルIpINL1と、第１中間層６ａに隣接する陽極側発光層５ａのホスト材料のイオン化ポテンシャルIpEML1および第１中間層６ａに隣接する中央発光層５ｂのホスト材料のイオン化ポテンシャルIpEML2との関係がIpINL1≠IpEML1およびIpINL1≠IpEML2となる。
【００３８】
「中間層の構成材料の電子親和力EaINLと、中間層に隣接する発光層のホスト材料の電子親和力EaEMLとの関係がEaINL≠EaEMLである」とは、中間層に隣接する発光層が２層あることから、中間層の構成材料の電子親和力EaINLと、その中間層に隣接する２層の発光層のそれぞれのホスト材料の電子親和力EaEMLとの関係がEaINL≠EaEMLであることを意味する。例えば図１においては、第１中間層６ａには陽極側発光層５ａおよび中央発光層５ｂが隣接しており、図２に例示するように、第１中間層６ａの構成材料の電子親和力EaINL1と、第１中間層６ａに隣接する陽極側発光層５ａのホスト材料の電子親和力EaEML1および第１中間層６ａに隣接する中央発光層５ｂのホスト材料の電子親和力EaEML2との関係がEaINL1≠EaEML1およびEaINL1≠EaEML2となる。
【００３９】
「バイポーラ材料」とは、正孔および電子のいずれをも安定に輸送することができる材料であって、材料に還元性ドーパントをドープしたものを用いて電子のユニポーラデバイスを作製した場合に電子を安定に輸送することができ、かつ、材料に酸化性ドーパントをドープしたものを用いて正孔のユニポーラデバイスを作製した場合に正孔を安定に輸送することができる材料をいう。ユニポーラデバイスを作製する際には、具体的には、還元性ドーパントとして、Ｃｓもしくは８−ヒドロキシキノリノラトリチウム（Ｌｉｑ）を材料にドープしたものを用いて電子のユニポーラデバイスを作製し、酸化性ドーパントとしてＶ２Ｏ５もしくはＭｏＯ３を材料にドープしたものを用いて正孔のユニポーラデバイスを作製することができる。
【００４０】
以下、本発明の有機ＥＬ素子における各構成について説明する。
【００４１】
１．イオン化ポテンシャルおよび電子親和力
本発明においては、正孔注入輸送層の構成材料の電子親和力をEa1、陽極側発光層のホスト材料の電子親和力をEa2としたとき、Ea1≧Ea2であり、電子注入輸送層の構成材料のイオン化ポテンシャルをIp3、陰極側発光層のホスト材料のイオン化ポテンシャルをIp4としたとき、Ip3≦Ip4である。
また、中間層の構成材料のイオン化ポテンシャルをIpINL、中間層に隣接する発光層のホスト材料のイオン化ポテンシャルをIpEMLとしたとき、IpINL≠IpEMLであり、中間層の構成材料の電子親和力をEaINL、中間層に隣接する発光層のホスト材料の電子親和力をEaEMLとしたとき、EaINL≠EaEMLである。
【００４２】
正孔注入輸送層の構成材料および陽極側発光層のホスト材料の電子親和力の関係としては、正孔注入輸送層の構成材料の電子親和力をEa1、陽極側発光層のホスト材料の電子親和力をEa2としたとき、Ea1≧Ea2であればよいが、中でも、Ea1＞Ea2であることが好ましい。Ea1＞Ea2かつIp1＜Ip2であれば、陽極側発光層のホスト材料のバンドギャップエネルギーを比較的大きくすることができるからである。例えば、発光効率の向上のために、陽極側発光層のホスト材料および発光ドーパントのイオン化ポテンシャルおよび電子親和力が所定の関係を満たすように、ホスト材料および発光ドーパントを選択することが容易となる。
【００４３】
Ea1＞Ea2の場合、Ea1およびEa2の差としては、正孔注入輸送層の構成材料および陽極側発光層のホスト材料に応じて異なるものであるが、具体的には０．１ｅＶ以上とすることが好ましく、０．２ｅＶ以上とすることがより好ましい。
【００４４】
正孔注入輸送層の構成材料および陽極側発光層のホスト材料のイオン化ポテンシャルの関係としては、正孔注入輸送層の構成材料のイオン化ポテンシャルをIp1、陽極側発光層のホスト材料のイオン化ポテンシャルをIp2としたとき、通常はIp1≦Ip2とされる。中でも、Ip1＜Ip2であることが好ましい。正孔注入輸送層から陽極側発光層への正孔輸送において多少のエネルギー障壁が存在することにより、正孔の注入を制御し、発光効率を高めることができるからである。
【００４５】
Ip1＜Ip2の場合、Ip1およびIp2の差としては、正孔注入輸送層の構成材料および陽極側発光層のホスト材料に応じて異なるものであるが、具体的には０．１ｅＶ以上とすることが好ましく、０．２ｅＶ以上とすることがより好ましい。なお、Ip1およびIp2の差が比較的大きい場合であっても、駆動電圧を比較的高くすれば、正孔注入輸送層から陽極側発光層へ正孔を輸送させることができる。
【００４６】
電子注入輸送層の構成材料および陰極側発光層のホスト材料のイオン化ポテンシャルの関係としては、電子注入輸送層の構成材料のイオン化ポテンシャルをIp3、陰極側発光層のホスト材料のイオン化ポテンシャルをIp4としたとき、Ip3≦Ip4であればよいが、中でも、Ip3＜Ip4であることが好ましい。Ip3＜Ip4かつEa3＞Ea4であれば、陰極側発光層のホスト材料のバンドギャップエネルギーを比較的大きくすることができるからである。例えば、発光効率の向上のために、陰極側発光層のホスト材料および発光ドーパントのイオン化ポテンシャルおよび電子親和力が所定の関係を満たすように、ホスト材料および発光ドーパントを選択することが容易となる。
【００４７】
Ip3＜Ip4の場合、Ip3およびIp4の差としては、電子注入輸送層の構成材料および陰極側発光層のホスト材料に応じて異なるものであるが、具体的には０．１ｅＶ以上とすることが好ましく、０．２ｅＶ以上とすることがより好ましい。
【００４８】
電子注入輸送層の構成材料および陰極側発光層のホスト材料の電子親和力の関係としては、電子注入輸送層の構成材料の電子親和力をEa3、陰極側発光層のホスト材料の電子親和力をEa4、としたとき、通常はEa3≧Ea4とされる。中でも、Ea3＞Ea4であることが好ましい。電子注入輸送層から陰極側発光層への電子輸送において多少のエネルギー障壁が存在することにより、電子の注入を制御し、発光効率を高めることができるからである。
【００４９】
Ea3＞Ea4の場合、Ea3およびEa4の差としては、電子注入輸送層の構成材料および陰極側発光層のホスト材料に応じて異なるものであるが、具体的には０．１ｅＶ以上とすることが好ましく、０．２ｅＶ以上０．５ｅＶ以下とすることがより好ましい。なお、Ea3およびEa4の差が比較的大きい場合であっても、駆動電圧を比較的高くすれば、電子注入輸送層から陰極側発光層へ電子を輸送させることができる。
【００５０】
中間層の構成材料および中間層に隣接する発光層のホスト材料のイオン化ポテンシャルの関係としては、中間層の構成材料のイオン化ポテンシャルをIpINL、中間層に隣接する発光層のホスト材料のイオン化ポテンシャルをIpEMLとしたとき、IpINL≠IpEMLであればよく、IpINL＜IpEMLおよびIpINL＞IpEMLのいずれであってもよい。例えば、第１中間層６ａの構成材料のイオン化ポテンシャルをIpINL1、第１中間層に隣接する陽極側発光層５ａのホスト材料のイオン化ポテンシャルをIpEML1としたとき、図２に示すようにIpINL1＜IpEML1であってもよく、図３に示すようにIpINL1＞IpEML1であってもよい。
また、２層以上の中間層が形成されている場合、図２に示すように、すべての中間層（６ａ，６ｂ）がそれぞれ隣接する発光層（５ａ，５ｂ，５ｃ）に対してIpINL＜IpEMLの関係を満たしていてもよく、図３に示すように、すべての中間層（６ａ，６ｂ）がそれぞれ隣接する発光層（５ａ，５ｂ，５ｃ）に対してIpINL＞IpEMLの関係を満たしていてもよく、図示しないが、隣接する発光層に対してIpINL＜IpEMLの関係にある中間層と、隣接する発光層に対してIpINL＞IpEMLの関係にある中間層とが混在していてもよい。
【００５１】
IpINL＜IpEMLまたはIpINL＞IpEMLの場合、IpINLおよびIpEMLの差としては、中間層の構成材料および発光層のホスト材料に応じて異なるものであるが、具体的には０．１ｅＶ以上とすることが好ましく、０．２ｅＶ以上０．５ｅＶ以下とすることがより好ましい。
【００５２】
中間層の構成材料および中間層に隣接する発光層のホスト材料の電子親和力の関係としては、中間層の構成材料の電子親和力をEaINL、中間層に隣接する発光層のホスト材料の電子親和力をEaEMLとしたとき、EaINL≠EaEMLであればよく、EaINL＞EaEMLおよびEaINL＜EaEMLのいずれであってもよい。例えば、第１中間層６ａの構成材料の電子親和力をEaINL1、第１中間層に隣接する陽極側発光層５ａのホスト材料のイオン化ポテンシャルをEaEML1としたとき、図２に示すようにEaINL1＞EaEML1であってもよく、図３に示すようにEaINL1＜EaEML1であってもよい。
また、２層以上の中間層が形成されている場合、図２に示すように、すべての中間層（６ａ，６ｂ）がそれぞれ隣接する発光層（５ａ，５ｂ，５ｃ）に対してEaINL＞EaEMLの関係を満たしていてもよく、図３に示すように、すべての中間層（６ａ，６ｂ）がそれぞれ隣接する発光層（５ａ，５ｂ，５ｃ）に対してEaINL＜EaEMLの関係を満たしていてもよく、図示しないが、隣接する発光層に対してEaINL＞EaEMLの関係にある中間層と、隣接する発光層に対してEaINL＜EaEMLの関係にある中間層とが混在していてもよい。
【００５３】
EaINL＞EaEMLまたはEaINL＜EaEMLの場合、EaINLおよびEaEMLの差としては、中間層の構成材料および発光層のホスト材料に応じて異なるものであるが、具体的には０．１ｅＶ以上とすることが好ましく、０．２ｅＶ以上０．５ｅＶ以下とすることがより好ましい。
【００５４】
また、中間層の構成材料と中間層に隣接する発光層の発光ドーパントとのイオン化ポテンシャルおよび電子親和力の関係としては、中間層の構成材料のイオン化ポテンシャルをIpINL、発光層の発光ドーパントのイオン化ポテンシャルをIpdとしたとき、IpINL＞Ipdであり、かつ、中間層の構成材料の電子親和力をEaINL、発光層の発光ドーパントの電子親和力をEadとしたとき、EaINL＜Eadであることが好ましい。中間層の構成材料と中間層に隣接する発光層の発光ドーパントとのイオン化ポテンシャルおよび電子親和力が上記の関係を満たす場合には、発光効率を高めることができるからである。
【００５５】
ここで、発光層の発光ドーパントのイオン化ポテンシャルおよび電子親和力は、次のようにして得られる。イオン化ポテンシャルは、ＵＰＳ（紫外光電子分光法）（例えば測定機名「ＡＣ−２」理研計器製）により求める。一方、電子親和力の測定方法としては、まずＵＰＳ（紫外光電子分光法）（例えば測定機名「ＡＣ−２」理研計器製）によりＨＯＭＯエネルギーを求め、次いで光吸収によるエネルギーギャップ測定値と上記ＨＯＭＯエネルギーから算出する方法を採用する。
【００５６】
正孔注入輸送層および電子注入輸送層の構成材料のイオン化ポテンシャルの関係としては、正孔注入輸送層の構成材料のイオン化ポテンシャルをIp1、電子注入輸送層の構成材料のイオン化ポテンシャルをIp3としたとき、正孔注入輸送層および電子注入輸送層は同一のバイポーラ材料を含有することから、Ip1＝Ip3である。また、正孔注入輸送層および電子注入輸送層の構成材料の電子親和力の関係としては、正孔注入輸送層の構成材料の電子親和力をEa1、電子注入輸送層の構成材料の電子親和力をEa3としたとき、正孔注入輸送層および電子注入輸送層は同一のバイポーラ材料を含有することから、Ea1＝Ea3である。
【００５７】
本発明においては、図５に例示するように、陽極３および正孔注入輸送層４の間に第２正孔注入輸送層９が形成されていてもよい。
この場合、第２正孔注入輸送層の構成材料の電子親和力をEa5、正孔注入輸送層の構成材料の電子親和力をEa1とすると、Ea5＜Ea1であることが好ましい。陽極側への電子の突き抜けが起こり正孔注入輸送層へ電子が注入されたとしても、第２正孔注入輸送層および正孔注入輸送層間にエネルギー障壁が存在することにより第２正孔注入輸送層から陽極側への電子の突き抜けを防ぐことができる。そのため、第２正孔注入輸送層および陽極の界面での劣化を抑制することができる。また、第２正孔注入輸送層の構成材料は、正孔注入輸送層の構成材料と比較して、材料選択の幅が広く、第２正孔注入輸送層に好適な材料を用いることができる。これにより、陽極から第２正孔注入輸送層への正孔注入において有利な構成とすることができる。
【００５８】
Ea5＜Ea1の場合、Ea5およびEa1の差としては、第２正孔注入輸送層および正孔注入輸送層の構成材料に応じて異なるものであるが、具体的には０．１ｅＶ以上とすることが好ましく、より好ましくは０．２ｅＶ〜２．０ｅＶの範囲内である。
【００５９】
一方、第２正孔注入輸送層および正孔注入輸送層の構成材料の電子親和力の関係としては、Ea5≧Ea1であることも好ましい。これにより、駆動中における第２正孔注入輸送層および正孔注入輸送層の界面での電荷の蓄積がなく、劣化を抑制することができるからである。
【００６０】
上記の場合、第２正孔注入輸送層の構成材料のイオン化ポテンシャルをIp5、正孔注入輸送層の構成材料のイオン化ポテンシャルをIp1とすると、通常はIp5≦Ip1とされる。中でも、Ip5＜Ip1であることが好ましい。陽極側発光層のエネルギーギャップが比較的大きい場合には、陽極側発光層へ正孔が輸送され難くなるが、Ip5＜Ip1となるように陽極および正孔注入輸送層の間に第２正孔注入輸送層が形成されていることにより、陽極側発光層へ正孔を円滑に輸送することができるからである。また、第２正孔注入輸送層から正孔注入輸送層への正孔輸送において多少のエネルギー障壁が存在することにより、正孔の注入を制御し、発光効率を高めることができるからである。
【００６１】
Ip5＜Ip1の場合、Ip5およびIp1の差の差としては、第２正孔注入輸送層および正孔注入輸送層の構成材料に応じて異なるものであるが、具体的には０．１ｅＶ以上とすることが好ましく、より好ましくは０．２ｅＶ〜０．５ｅＶの範囲内である。
【００６２】
本発明においては、図５に例示するように、電子注入輸送層７および陰極８の間に第２電子注入輸送層１０が形成されていてもよい。
この場合、電子注入輸送層の構成材料のイオン化ポテンシャルをIp3、第２電子注入輸送層の構成材料のイオン化ポテンシャルをIp6とすると、Ip3＜Ip6であることが好ましい。陰極側への正孔の突き抜けが起こり電子注入輸送層へ正孔が注入されたとしても、電子注入輸送層および第２電子注入輸送層間にエネルギー障壁が存在することにより第２電子注入輸送層から陰極側への正孔の突き抜けを防ぐことができる。そのため、第２電子注入輸送層および陰極の界面での劣化を抑制することができる。また、第２電子注入輸送層の構成材料は、電子注入輸送層の構成材料と比較して、材料選択の幅が広く、第２電子注入輸送層に好適な材料を用いることができる。これにより、陰極から第２電子注入輸送層への電子注入において有利な構成とすることができる。
【００６３】
Ip3＜Ip6の場合、Ip3およびIp6の差としては、電子注入輸送層および第２電子注入輸送層の構成材料に応じて異なるものであるが、具体的には０．１ｅＶ以上とすることが好ましく、より好ましくは０．２ｅＶ〜２．０ｅＶの範囲内である。
【００６４】
一方、電子注入輸送層および第２電子注入輸送層の構成材料のイオン化ポテンシャルの関係としては、Ip3≧Ip6であることも好ましい。これにより、駆動中における第２電子注入輸送層および電子注入輸送層の界面での電荷の蓄積がなく、劣化を抑制することができるからである。
【００６５】
上記の場合、電子注入輸送層の構成材料の電子親和力をEa3、第２電子注入輸送層の構成材料の電子親和力をEa6とすると、通常はEa3≦Ea6とされる。中でも、Ea3＜Ea6であることが好ましい。陰極側発光層のエネルギーギャップが比較的大きい場合には、陰極側発光層へ電子が輸送され難くなるが、Ea3＜Ea6となるように陰極および電子注入輸送層の間に第２電子注入輸送層が形成されていることにより、陰極側発光層へ電子を円滑に輸送することができるからである。また、第２電子注入輸送層から電子注入輸送層への電子輸送において多少のエネルギー障壁が存在することにより、電子の注入を制御し、発光効率を高めることができるからである。
【００６６】
Ea3＜Ea6の場合、Ea3およびEa6の差としては、電子注入輸送層および第２電子注入輸送層の構成材料に応じて異なるものであるが、具体的には０．１ｅＶ以上とすることが好ましく、より好ましくは０．２ｅＶ〜０．５ｅＶの範囲内である。
【００６７】
本発明においては、図６に例示するように、第２正孔注入輸送層９および正孔注入輸送層４の間に第３正孔注入輸送層１１が形成されていてもよい。
この場合、第２正孔注入輸送層、第３正孔注入輸送層および正孔注入輸送層の構成材料の電子親和力の関係としては、第２正孔注入輸送層の構成材料の電子親和力をEa5、第３正孔注入輸送層の構成材料の電子親和力をEa7、正孔注入輸送層の構成材料の電子親和力をEa1としたとき、Ea5＜Ea7、Ea7≧Ea1であることが好ましい。これにより、陽極および第２正孔注入輸送層の界面、ならびに、第３正孔注入輸送層および正孔注入輸送層の界面での劣化を抑制することができるからである。また、Ea5＜Ea7であるので、第２正孔注入輸送層の構成材料の選択肢の幅が広くなるからである。
【００６８】
Ea5＜Ea7の場合、Ea5およびEa7の差としては、第２正孔注入輸送層および第３正孔注入輸送層の構成材料に応じて異なるものであるが、具体的には０．１ｅＶ以上とすることが好ましく、より好ましくは０．２ｅＶ〜２．０ｅＶの範囲内である。
【００６９】
一方、第２正孔注入輸送層、第３正孔注入輸送層および正孔注入輸送層の構成材料の電子親和力の関係としては、Ea5≧Ea7≧Ea1であることも好ましい。これにより、駆動中における各層の界面での劣化を抑制することができるからである。
【００７０】
上記の場合、第２正孔注入輸送層、第３正孔注入輸送層および正孔注入輸送層の構成材料のイオン化ポテンシャルの関係としては、第２正孔注入輸送層の構成材料のイオン化ポテンシャルをIp5、第３正孔注入輸送層の構成材料のイオン化ポテンシャルをIp7、正孔注入輸送層の構成材料のイオン化ポテンシャルをIp1としたとき、通常はIp5≦Ip7≦Ip1とされる。中でも、Ip5＜Ip7＜Ip1であることが好ましい。Ip5およびIp1の差が比較的大きい場合には正孔が輸送され難くなるが、Ip5＜Ip7＜Ip1となるように第２正孔注入輸送層および正孔注入輸送層の間に第３正孔注入輸送層が形成されていることにより、正孔を円滑に輸送することができるからである。また、多少のエネルギー障壁が存在することにより、正孔の注入を制御し、発光効率を高めることができるからである。
【００７１】
Ip5＜Ip7＜Ip1の場合、Ip5およびIp7の差、ならびに、Ip7およびIp1の差としては、正孔注入輸送層、第２正孔注入輸送層および第３正孔注入輸送層の構成材料に応じて異なるものであるが、具体的にはそれぞれ０．１ｅＶ以上とすることが好ましく、より好ましくは０．２ｅＶ〜０．５ｅＶの範囲内である。
【００７２】
本発明においては、図６に例示するように、電子注入輸送層７および第２電子注入輸送層１０の間に第３電子注入輸送層１２が形成されていてもよい。
この場合、電子注入輸送層、第３電子注入輸送層および第２電子注入輸送層の構成材料のイオン化ポテンシャルの関係としては、電子注入輸送層の構成材料のイオン化ポテンシャルをIp3、第３電子注入輸送層の構成材料のイオン化ポテンシャルをIp8、第２電子注入輸送層の構成材料のイオン化ポテンシャルをIp6としたとき、Ip3≧Ip8、Ip8＜Ip6であることが好ましい。これにより、電子注入輸送層および第３電子注入輸送層の界面、ならびに、第２正孔注入輸送層および陰極の界面での劣化を抑制することができるからである。また、Ip8＜Ip6であるので、第２電子注入輸送層の構成材料の選択肢の幅が広くなるからである。
【００７３】
Ip8＜Ip6の場合、Ip8およびIp6の差としては、第２電子注入輸送層および第３電子注入輸送層の構成材料に応じて異なるものであるが、具体的には０．１ｅＶ以上とすることが好ましく、より好ましくは０．２ｅＶ〜２．０ｅＶの範囲内である。
【００７４】
一方、電子注入輸送層、第３電子注入輸送層および第２電子注入輸送層の構成材料のイオン化ポテンシャルの関係としては、Ip3≧Ip8≧Ip6であることも好ましい。これにより、駆動中における各層の界面での劣化を抑制することができるからである。
【００７５】
上記の場合、電子注入輸送層、第３電子注入輸送層および第２電子注入輸送層の構成材料の電子親和力の関係としては、電子注入輸送層の構成材料の電子親和力をEa3、第３電子注入輸送層の構成材料の電子親和力をEa8、第２電子注入輸送層の構成材料の電子親和力をEa6としたとき、通常はEa3≦Ea8≦Ea6とされる。中でも、Ea3＜Ea8＜Ea6であることが好ましい。Ea3およびEa6の差が比較的大きい場合には電子が輸送され難くなるが、Ea3＜Ea8＜Ea6となるように電子注入輸送層および第２電子注入輸送層の間に第３電子注入輸送層が形成されていることにより、電子を円滑に輸送することができるからである。また、多少のエネルギー障壁が存在することにより、電子の注入を制御し、発光効率を高めることができるからである。
【００７６】
Ea3＜Ea8＜Ea6の場合、Ea3およびEa8の差、ならびに、Ea8およびEa6の差としては、電子注入輸送層、第２電子注入輸送層および第３電子注入輸送層の構成材料に応じて異なるものであるが、具体的にはそれぞれ０．１ｅＶ以上とすることが好ましく、より好ましくは０．２ｅＶ〜０．５ｅＶの範囲内である。
【００７７】
なお、各層の構成材料のイオン化ポテンシャルおよび電子親和力の測定方法は、上述したとおりである。
【００７８】
２．中間層
本発明における中間層は、隣り合う発光層の間の少なくともいずれか１箇所に形成されるものであり、ｎ層の発光層に対して１層以上（ｎ−１）層以下の中間層が形成される。また、中間層の構成材料とこの中間層に隣接する発光層のホスト材料とは異なっている。
【００７９】
なお、「中間層が、隣り合う発光層の間の少なくともいずれか１箇所に形成されている」とは、例えば発光層が３層以上であり、隣り合う発光層の間が２箇所以上ある場合には、少なくとも１箇所に中間層が形成されていることをいう。例えば図１および図７に示すように発光層（５ａ，５ｂ，５ｃ）が３層である場合には、隣り合う発光層の間は、陽極側発光層５ａおよび中央発光層５ｂの間と中央発光層５ｂおよび陰極側発光層５ｃの間との２箇所となるが、図１に例示するように隣り合う発光層（５ａ，５ｂ，５ｃ）の間のすべての箇所に中間層６ａ，６ｂが形成されていてもよく、図７に例示するように隣り合う発光層（５ａ，５ｂ，５ｃ）の間の１箇所のみに中間層６が形成されていてもよい。
【００８０】
中でも、中間層は、各発光層の間に形成されていることが好ましい。例えば図１に示すように、発光層（５ａ，５ｂ，５ｃ）が３層である場合には、隣り合う発光層（５ａ，５ｂ，５ｃ）の間のすべての箇所に中間層６ａ，６ｂが形成されていることが好ましい。中間層と中間層に隣接する発光層との間に界面が生じ、多少のエネルギー障壁が存在することにより、中間層と発光層との間での電荷輸送において電荷の注入を制御し、発光効率を一層高めることができるからである。
【００８１】
中間層の構成材料としては、正孔および電子を輸送することができる材料であれば特に限定されるものではない。中でも、中間層の構成材料は、バイポーラ材料であることが好ましい。バイポーラ材料を中間層に用いることにより、駆動中における各層の界面での劣化を効果的に抑制することができるからである。
【００８２】
バイポーラ材料としては、例えば、ジスチリルアレーン誘導体、多芳香族化合物、芳香族縮合環化合物類、カルバゾール誘導体、複素環化合物等を挙げることができる。具体的には、下記式で示される4,4'-ビス(2,2-ジフェニル-エテン-1-イル)ジフェニル（4,4'-bis(2,2-diphenyl-ethen-1-yl)diphenyl；DPVBi）、4,4'-ビス(カルバゾール-9-イル)ビフェニル（4,4'-bis(carbazol-9-yl)biphenyl；CBP）、2,2',7,7'-テトラキス(カルバゾール-9-イル)-9,9'-スピロ-ビフルオレン（2,2',7,7'-tetrakis(carbazol-9-yl)-9,9'-spiro-bifluorene；spiro-CBP）、4,4''-ジ(N-カルバゾリル)-2',3',5',6'-テトラフェニル-p-テルフェニル（4,4''-di(N-carbazolyl)-2',3',5',6'-tetraphenyl-p-terphenyl；CzTT）、1,3-ビス(カルバゾール-9-イル)-ベンゼン（1,3-bis(carbazole-9-yl)-benzene；m-CP）、3-tert−ブチル-9,10-ジ(ナフサ-2-イル)アントラセン（3-tert−butyl-9,10-di(naphtha-2-yl)anthracene；TBADN）、およびこれらの誘導体等が挙げられる。
【００８３】
【化１】
2010205427.tif 000003
【００８４】
【化２】
2010205427.tif 000004
【００８５】
なお、上述の手法により正孔および電子の両キャリアの輸送が可能であると確認される材料は、すべて本発明におけるバイポーラ材料として用いることができる。
【００８６】
中間層の数としては、後述の発光層の数に応じて適宜選択されるものであり、１層以上であればよいが、発光層の数が２層または３層であることが好ましいことから、中でも、１層または２層であることが好ましい。
【００８７】
中間層の成膜方法としては、例えば、真空蒸着法、スパッタリング法等の乾式法、あるいは、印刷法、インクジェット法、スピンコート法、キャスティング法、ディッピング法、バーコート法、ブレードコート法、ロールコート法、グラビアコート法、フレキソ印刷法、スプレーコート法等の湿式法などを挙げることができる。
【００８８】
中間層の厚みは、均一な膜が成膜可能であれば特に限定されるものではなく、具体的には、０．１ｎｍ〜３０ｎｍ程度であることが好ましく、より好ましくは０．５ｎｍ〜２０ｎｍの範囲内、さらに好ましくは０．８ｎｍ〜１５ｎｍの範囲内である。
【００８９】
３．発光層
本発明における発光層は、ｎ層（ｎは２以上の整数）形成されており、正孔注入輸送層および電子注入輸送層の間に形成され、ホスト材料および発光ドーパントを含有するものである。この発光層は、電子と正孔との再結合の場を提供して発光する機能を有する。
【００９０】
発光層のホスト材料としては、色素系材料、金属錯体系材料、高分子系材料を挙げることができる。
【００９１】
色素系材料としては、例えば、シクロペンタジエン誘導体、テトラフェニルブタジエン誘導体、トリフェニルアミン誘導体、オキサジアゾール誘導体、ピラゾロキノリン誘導体、ジスチリルベンゼン誘導体、ジスチリルアリーレン誘導体、シロール誘導体、チオフェン環化合物、ピリジン環化合物、ペリノン誘導体、ペリレン誘導体、オリゴチオフェン誘導体、トリフマニルアミン誘導体、クマリン誘導体、オキサジアゾールダイマー、ピラゾリンダイマーなどを挙げることができる。
【００９２】
金属錯体系材料としては、例えば、アルミキノリノール錯体、ベンゾキノリノールベリリウム錯体、ベンゾオキサゾール亜鉛錯体、ベンゾチアゾール亜鉛錯体、アゾメチル亜鉛錯体、ポルフィリン亜鉛錯体、ユーロピウム錯体、イリジウム金属錯体、プラチナ金属錯体等、中心金属に、Ａｌ、Ｚｎ、Ｂｅ、Ｉｒ、Ｐｔ等、またはＴｂ、Ｅｕ、Ｄｙ等の希土類金属を有し、配位子に、オキサジアゾール、チアジアゾール、フェニルピリジン、フェニルベンゾイミダゾール、キノリン構造等を有する金属錯体等を挙げることができる。具体的には、トリス（８−ヒドロキシキノリノラト）アルミニウム（Ａｌｑ3）を用いることができる。
【００９３】
高分子系材料としては、例えば、ポリパラフェニレンビニレン誘導体、ポリチオフェン誘導体、ポリパラフェニレン誘導体、ポリシラン誘導体、ポリアセチレン誘導体、ポリビニルカルバゾール、ポリフルオレノン誘導体、ポリフルオレン誘導体、ポリキノキサリン誘導体、ポリジアルキルフルオレン誘導体、およびそれらの共重合体等を挙げることができる。また、上記の色素系材料および金属錯体系材料を高分子化したものも挙げられる。
【００９４】
また、発光層のホスト材料はバイポーラ材料であってもよい。バイポーラ材料を発光層に用いることにより、駆動中における各層の界面での劣化を効果的に抑制することができるからである。
なお、バイポーラ材料については、上記中間層の項に記載したので、ここでの説明は省略する。
【００９５】
陽極側発光層のホスト材料がバイポーラ材料である場合、陽極側発光層に含まれるバイポーラ材料と正孔注入輸送層に含まれるバイポーラ材料とは同一であってもよく異なっていてもよい。中でも、図４に例示するように、陽極側発光層５ａに含まれるバイポーラ材料と正孔注入輸送層４に含まれるバイポーラ材料とが同一である場合には、正孔注入輸送層から陽極側発光層への正孔注入障壁がなくなり、駆動電圧を低下させることができる。
【００９６】
陰極側発光層のホスト材料がバイポーラ材料である場合、陰極側発光層に含まれるバイポーラ材料と電子注入輸送層に含まれるバイポーラ材料とは同一であってもよく異なっていてもよい。中でも、図４に例示するように、陰極側発光層５ｃに含まれるバイポーラ材料と電子注入輸送層７に含まれるバイポーラ材料とが同一である場合には、電子注入輸送層から陰極側発光層への電子注入障壁がなくなり、駆動電圧を低下させることができる。
【００９７】
発光層の発光ドーパントは、蛍光発光または燐光発光するものであれば特に限定されるものではない。発光ドーパントとしては、例えば、ペリレン誘導体、クマリン誘導体、ルブレン誘導体、キナクリドン誘導体、スクアリウム誘導体、ポルフィリン誘導体、スチリル色素、テトラセン誘導体、ピラゾリン誘導体、デカシクレン、フェノキサゾン、キノキサリン誘導体、カルバゾール誘導体、フルオレン誘導体、イリジウム(Ir)化合物、白金化合物、金化合物、オスミウム化合物、ルテニウム(Ru)化合物、レニウム(Re)化合物等を挙げることができる。より具体的には、2,5,8,11-テトラ-tert-ブチルペリレン（2,5,8,11-Tetra-tert-butylperylene）（ペリレン誘導体）、2,3,6,7-テトラヒドロ-1,1,7,7,-テトラメチル-1H,5H,11H-10-(2-ベンゾチアゾリル)キノリジノ-[9,9a,1gh]クマリン（C545t）（2,3,6,7-Tetrahydro-1,1,7,7,-tetramethyl-1H,5H,11H-10-(2-benzothiazolyl)quinolizino-[9,9a,1gh]coumarin（C545t））（クマリン誘導体）、(5,6,11,12)-テトラフェニルナフタセン（(5,6,11,12)-Tetraphenylnaphthacene）（ルブレン誘導体）、および、トリス(2-フェニルピリジン)イリジウム(III)（Tris(2-phenylpyridine)iridium(III)；Ir(ppy)3）、トリス(1-フェニルイソキノリン)イリジウム(III)（Tris(1-phenylisoquinoline)iridium(III)；Ir(piq)3）、ビス(3,5-ジフルオロ-2-(2-ピリジル)フェニル-(2-カルボキシピリジル)イリジウム(III)（Bis(3,5-difluoro-2-(2-pyridyl)phenyl-(2-carboxypyridyl)iridium(III)；FIrpic)（イリジウム化合物）が挙げられる。
【００９８】
発光層のホスト材料および発光ドーパントの電子親和力およびイオン化ポテンシャルの関係としては、ホスト材料の電子親和力をEah、発光ドーパントの電子親和力をEadとしたとき、Eah＜Eadであり、かつ、ホスト材料のイオン化ポテンシャルをIph、発光ドーパントのイオン化ポテンシャルをIpdとしたとき、Iph＞Ipdであることが好ましい。ホスト材料および発光ドーパントの電子親和力およびイオン化ポテンシャルが上記の関係を満たす場合には、正孔および電子が発光ドーパントにトラップされるので、発光効率を向上させることができるからである。
【００９９】
ｎ層の発光層において、各発光層に含まれるホスト材料は同一であってもよく異なっていてもよい。中でも、ｎ層の発光層のうち、少なくともいずれか２層は互いに異なるホスト材料を含有することが好ましい。後述するように、各発光層に含まれる発光ドーパントは互いに異なることが好ましいことから、その発光層に用いられる発光ドーパントに適したホスト材料を選択することができるからである。例えば、燐光発光ドーパントを含有する発光層と蛍光発光ドーパントを含有する発光層とがある場合に、燐光発光ドーパントを含有する発光層には燐光発光ドーパントに適したホスト材料を用い、蛍光発光ドーパントを含有する発光層には蛍光発光ドーパントに適したホスト材料を用いることができる。
【０１００】
また、ｎ層の発光層において、各発光層に含まれる発光ドーパントは互いに異なることが好ましい。それぞれの発光層中の発光ドーパントの間でのエネルギー移動を抑制し、すべての発光層中の発光ドーパントを光らせることができ、発光効率を高めるとともに、所望の発光色を得ることができるからである。
【０１０１】
中でも、ｎ層の発光層のうち、少なくともいずれか一つが蛍光発光ドーパントを含有し、その他が燐光発光ドーパントを含有することが好ましい。単一の発光層内に蛍光発光ドーパントおよび燐光発光ドーパントが含まれる場合や、蛍光発光ドーパントを含有する発光層と燐光発光ドーパントを含有する発光層とが積層されている場合には、蛍光発光ドーパントおよび燐光発光ドーパントの間でエネルギー移動が起こるおそれがあるが、本発明においては、各発光層の間に中間層が形成されているので、蛍光発光ドーパントおよび燐光発光ドーパントの間でエネルギー移動を抑制し、蛍光発光ドーパントおよび燐光発光ドーパントの両方を光らせることができ、発光効率を高めるとともに、所望の発光色を得ることができるからである。
【０１０２】
各発光層が互いに異なる種類の発光ドーパントを含有する場合、各発光層に含まれる発光ドーパントの発光色は同じであってもよく異なっていてもよい。中でも、各発光層に含まれる発光ドーパントの発光色は互いに異なることが好ましい。すべての発光層中の発光ドーパントを光らせることにより、所望の発光色を得ることができるからである。
【０１０３】
特に、発光層が３層であり、３層の発光層が互いに発光色の異なる発光ドーパントを含有することが好ましい。例えば、光の三原色に対応する赤・青・緑の３種類の発光ドーパントを用いる場合には、３層の発光層にそれぞれ１種類の発光ドーパントを含有させ、３種類の発光ドーパントをそれぞれ光らせることで、白色光を得ることができるからである。
【０１０４】
発光層では、発光ドーパント濃度が層の厚み方向に一定であってもよく、発光ドーパント濃度が層の厚み方向に分布を有していてもよい。
【０１０５】
ｎ層の発光層のうち、少なくともいずれか一つは２種類以上の発光ドーパントを含有していてもよい。例えば、発光層が２層であり、光の三原色に対応する赤・青・緑の３種類の発光ドーパントを用いる場合、２層の発光層のうち、一方に１種類の発光ドーパントを含有させ、他方に２種類の発光ドーパントを含有させて、３種類の発光ドーパントをそれぞれ発光させることにより、白色光を得ることができる。また例えば、ホスト材料と発光ドーパントとの励起エネルギーの差が比較的大きい場合には、ホスト材料および発光ドーパントの励起エネルギーの中間に励起エネルギーをもつ発光ドーパントをさらに含有させることにより、エネルギー移動を円滑に起こさせることができ、発光効率を向上させることができる。さらに例えば、電子よりも正孔を輸送しやすい発光ドーパントと、正孔よりも電子を輸送しやすい発光ドーパントとを含有させることにより、陽極側発光層および陰極側発光層へ注入される正孔および電子のバランスをとることができ、発光効率を向上させることができる。
【０１０６】
ｎ層の発光層のうち、少なくともいずれか一つが２種類以上の発光ドーパントを含有する場合、各発光ドーパントがそれぞれ発光してもよく、１種類のみが発光してもよい。発光ドーパントの励起エネルギーの大小、分布状態、および濃度により、１種類もしくはそれぞれの発光ドーパントの発光が得られる。
中でも、例えば、発光層が２層であり、光の三原色に対応する赤・青・緑の３種類の発光ドーパントを用いて白色光を得る場合には、２層の発光層のうち、一方に１種類の発光ドーパントを含有させ、他方に２種類の発光ドーパントを含有させて、３種類の発光ドーパントをそれぞれ発光させることが好ましい。
【０１０７】
ｎ層の発光層の少なくともいずれか一つが、第１発光ドーパントと、ホスト材料の励起エネルギーよりも小さく、第１発光ドーパントの励起エネルギーよりも大きい励起エネルギーをもつ第２発光ドーパントとを含有する場合、第１発光ドーパントおよび第２発光ドーパントとしては、上述の発光ドーパントの中から適宜選択して用いることができる。例えば、ホスト材料として緑色発光するAlq3を用い、第１発光ドーパントとして赤色発光するDCMを用いる場合、第２発光ドーパントとして黄色発光するルブレンを用いることにより、Alq3（ホスト材料）→ルブレン（第２発光ドーパント）→DCM（第１発光ドーパント）の順に円滑にエネルギー移動を起こさせることができる。
【０１０８】
ｎ層の発光層の少なくともいずれか一つが、電子よりも正孔を輸送しやすい第３発光ドーパントと、正孔よりも電子を輸送しやすい第４発光ドーパントとを含有する場合、第３発光ドーパントおよび第４発光ドーパントとしては、正孔注入輸送層および電子注入輸送層の構成材料、ならびに発光層のホスト材料の組み合わせに応じて、上述の発光ドーパントの中から適宜選択して用いることができる。例えば、正孔注入輸送層および電子注入輸送層にTBADNを用い、発光層のホスト材料にCBP、発光ドーパントにルブレンを用いた場合、ルブレンは電子よりも正孔を輸送しやすい発光ドーパントとなる。また例えば、正孔注入輸送層および電子注入輸送層にTBADNを用い、発光層のホスト材料にCBP、発光ドーパントにアントラセンジアミンを用いた場合、アントラセンジアミンは正孔よりも電子を輸送しやすい発光ドーパントとなる。
【０１０９】
なお、発光層が、電子よりも正孔を輸送しやすいものであるか、正孔よりも電子を輸送しやすいものであるかは、ホスト材料と単一の発光ドーパントとを含有する発光層を有する有機ＥＬ素子の発光スペクトルの放射パターンの角度依存性を評価することにより確認することができる。すなわち、発光スペクトルの波長、材料の屈折率、有機ＥＬ素子にて発光層から光が取り出されるまでの光路長、および放射パターンの角度依存性から確認することができる。
【０１１０】
ｎ層の発光層の少なくともいずれか一つが、電子よりも正孔を輸送しやすい第３発光ドーパントと、正孔よりも電子を輸送しやすい第４発光ドーパントとを含有する場合、ドープ領域内での第３発光ドーパントおよび第４発光ドーパントの濃度はそれぞれ、層の厚み方向に一定であってもよく、層の厚み方向に分布を有していてもよい。通常は、発光層内での第３発光ドーパントおよび第４発光ドーパントの濃度はそれぞれ、層の厚み方向に一定とされる。
【０１１１】
ｎ層の発光層の少なくともいずれか一つは、発光ドーパントを含有する１箇所以上のドープ領域と発光ドーパントを含有しない１箇所以上のノンドープ領域とを有することが好ましい。
【０１１２】
図８に示す例においては、陽極側発光層５ａがドープ領域２１ａとノンドープ領域２２ａとを有し、ノンドープ領域２２ａが正孔注入輸送層４側に配置されており、また陰極側発光層５ｃがドープ領域２１ｂとノンドープ領域２２ｂとを有し、ノンドープ領域２２ｂが電子注入輸送層７側に配置されている。例えば陽極側発光層５ａ中の発光ドーパントから正孔注入輸送層４の構成材料へエネルギー移動が起こり得る場合には、陽極側発光層５ａが正孔注入輸送層４側にノンドープ領域２２ａを有することにより上記エネルギー移動を起こりにくくし発光効率を向上させることができる。また、例えば陰極側発光層５ｃ中の発光ドーパントから電子注入輸送層７の構成材料へエネルギー移動が起こり得る場合には、陰極側発光層５ｃが電子注入輸送層７側にノンドープ領域２２ｂを有することにより上記エネルギー移動を起こりにくくし発光効率を向上させることができる。
【０１１３】
また、図８に示す例においては、中央発光層５ｂが１箇所のドープ領域２１ｃと２箇所のノンドープ領域２２ｃ，２２ｄとを有し、一方のノンドープ領域２２ｃが第１中間層６ａ側に配置され、他方のノンドープ領域２２ｄが第２中間層６ｂ側に配置されている。例えば中央発光層５ｂ中の発光ドーパントから第１中間層６ａの構成材料へエネルギー移動が起こり得る場合には、中央発光層５ｂが第１中間層６ａ側にノンドープ領域２２ｃを有することにより上記エネルギー移動を起こりにくくし発光効率を向上させることができる。また、例えば中央発光層５ｂ中の発光ドーパントから第２中間層６ｂの構成材料へエネルギー移動が起こり得る場合には、中央発光層５ｂが第２中間層６ｂ側にノンドープ領域２２ｄを有することにより上記エネルギー移動を起こりにくくし発光効率を向上させることができる。
【０１１４】
図９に示す例においては、陽極側発光層５ａが２箇所のドープ領域２１ａ、２１ｂと１箇所のノンドープ領域２２とを有し、２箇所のドープ領域２１ａ、２１ｂの間にノンドープ領域２２が配置されている。例えばドープ領域２１ａ中の発光ドーパントおよびドープ領域２１ｂ中の発光ドーパントの間でエネルギー移動が起こり得る場合には、２つのドープ領域２１ａ，２１ｂの間にノンドープ領域２２が配置されていることにより上記エネルギー移動を起こりにくくし発光効率を向上させることができる。具体的には、２つのドープ領域が互いに発光色の異なる発光ドーパントを含有しており、各発光ドーパントがそれぞれ発光することで白色光を得る場合には、２箇所のドープ領域の間にノンドープ領域が配置されていることが好ましい。また、２つのドープ領域のうち、一方が蛍光発光ドーパントを含有し、他方が燐光発光ドーパントを含有しており、各発光ドーパントをそれぞれ発光させる場合にも、２箇所のドープ領域の間にノンドープ領域が配置されていることが好ましい。
【０１１５】
このように、ｎ層の発光層の少なくともいずれか一つがノンドープ領域を有することにより、発光効率を向上させることができる。
【０１１６】
なお、発光ドーパントを含有しないノンドープ領域とは、実質的に発光ドーパントを含有しない領域をいう。具体的には、ノンドープ領域とは、ホスト材料および発光ドーパントを共蒸着させて発光層を成膜する際に、発光ドーパントの蒸着源のシャッターを閉じることにより形成される領域をいう。また、ノンドープ領域の厚みが１０ｎｍ以上である場合、ノンドープ領域とは、隣接するドープ領域中の発光ドーパントの含有量を１００％としたときに、発光ドーパントの含有量が１０％以下、好ましくは５％以下、さらに好ましくは１％以下である領域を有する領域をいう。
【０１１７】
ドープ領域およびノンドープ領域の配置としては、ｎ層の発光層の少なくともいずれか一つが１箇所以上のドープ領域と１箇所以上のノンドープ領域とを有するような配置であれば特に限定されるものではない。例えば、陽極側発光層が正孔注入輸送層側にノンドープ領域を有していてもよく、陽極側発光層が中間層側にノンドープ領域を有していてもよく、陰極側発光層が電子注入輸送層側にノンドープ領域を有していてもよく、陰極側発光層が中間層側にノンドープ領域を有していてもよい。また、中央発光層が、片側の中間層側のみにノンドープ領域を有していてもよく、両側の中間層側にノンドープ領域を有していてもよい。さらに、発光層が２箇所のドープ領域に挟まれたノンドープ領域を有していてもよい。また、図示しないが、発光層が２箇所のドープ領域と３箇所のノンドープ領域とを有し、ドープ領域とノンドープ領域とが交互に配置されていてもよい。
【０１１８】
ドープ領域およびノンドープ領域の配置は、発光ドーパントのエネルギー遷移を考慮して適宜選択される。中でも、正孔および電子の注入バランスがとれるように、ドープ領域およびノンドープ領域の配置を適宜選択することが好ましい。
【０１１９】
図８に例示する有機ＥＬ素子においては、陽極側発光層５ａが正孔注入輸送層４側にノンドープ領域２２ａを有するので、正孔注入輸送層および陽極側発光層の界面で発光ドーパントが正孔注入を阻害することがなく、正孔注入輸送層から陽極側発光層への正孔注入を良好なものとすることができる。
ここで、本発明においては、正孔注入輸送層の構成材料および陽極側発光層のホスト材料の電子親和力の関係がEa1≧Ea2であり、陽極側発光層に注入された電子が対極へ突き抜けるのを防止するブロッキング層が設けられていないため、従来のブロッキング層を有する有機ＥＬ素子と同じようにして、陽極側発光層へ注入される正孔および電子のバランスをとることは困難である。
これに対して、図８に例示する有機ＥＬ素子においては、陽極側発光層が正孔注入輸送層側にノンドープ領域を有することにより、発光ドーパントによる電荷のトラップを制御することができ、高効率な素子を得ることができる。例えば、発光ドーパントが正孔よりも電子を輸送しやすいものである場合には、電子の注入が過剰になる傾向がある。この場合には、陽極側発光層が正孔注入輸送層側にノンドープ領域を有することにより、発光効率を向上させることができる。これは、陽極側発光層の正孔注入輸送層側（陽極側）にノンドープ領域を設け、陽極側発光層の中間層側（陰極側）にドープ領域を設けることにより、陰極から陽極側発光層に注入された電子が、陽極側発光層中でより多く発光ドーパントにトラップされ、特に陰極側でより多く発光ドーパントにトラップされて、陽極へ突き抜けるのを防止しているためであると思料される。すなわち、陽極側発光層が正孔注入輸送層側にノンドープ領域を有する場合には、電子の注入が過剰である場合に有用である。
【０１２０】
また、図８に例示する有機ＥＬ素子においては、陰極側発光層５ｃが電子注入輸送層７側にノンドープ領域２２ｂを有するので、電子注入輸送層および陰極側発光層の界面で発光ドーパントが電子注入を阻害することがなく、電子注入輸送層から陰極側発光層への電子注入を良好なものとすることができる。
ここで、本発明においては、電子注入輸送層の構成材料および陰極側発光層のホスト材料のイオン化ポテンシャルの関係がIp3≦Ip4であり、陰極側発光層に注入された正孔が対極へ突き抜けるのを防止するブロッキング層が設けられていないため、従来のブロッキング層を有する有機ＥＬ素子と同じようにして、発光層へ注入される正孔および電子のバランスをとることは困難である。
これに対して、図８に例示する有機ＥＬ素子においては、陰極側発光層が電子注入輸送層側にノンドープ領域を有することにより、発光ドーパントによる電荷のトラップを制御することができ、高効率な素子を得ることができる。例えば、発光ドーパントが電子よりも正孔を輸送しやすいものである場合には、正孔の注入が過剰になる傾向がある。この場合には、陰極側発光層が電子注入輸送層側にノンドープ領域を有することにより、発光効率を向上させることができる。これは、陰極側発光層の電子注入輸送層側（陰極側）にノンドープ領域を設け、陰極側発光層の中間層側（陽極側）にドープ領域を設けることにより、陽極から陰極側発光層に注入された正孔が、陰極側発光層中でより多く発光ドーパントにトラップされ、特に陽極側でより多く発光ドーパントにトラップされて、陰極へ突き抜けるのを防止しているためであると思料される。すなわち、陰極側発光層が電子注入輸送層側にノンドープ領域を有する場合には、正孔の注入が過剰である場合に有用である。
【０１２１】
ノンドープ領域の数としては、１箇所以上であればよいが、通常、１〜３箇所程度とされる。一方、ドープ領域の数としては、１箇所以上であればよいが、通常、１〜２箇所程度とされる。
【０１２２】
ドープ領域は、ホスト材料および発光ドーパントを含有する領域であればよく、ドープ領域では、発光ドーパント濃度が層の厚み方向に一定であってもよく、発光ドーパント濃度が層の厚み方向に分布を有していてもよい。通常は、ドープ領域では、発光ドーパント濃度が層の厚み方向に一定とされる。
【０１２３】
上述したように、発光層は２種類以上の発光ドーパントを含有していてもよいが、この場合、例えば、１箇所のドープ領域が２種類以上の発光ドーパントを含有していてもよく、２箇所のドープ領域が互いに異なる種類の発光ドーパントを含有していてもよい。
【０１２４】
１箇所のドープ領域が２種類以上の発光ドーパントを含有する場合において、例えば、発光層が２層であり、光の三原色に対応する赤・青・緑の３種類の発光ドーパントを用いる場合には、２層の発光層のうち、一方を１種類の発光ドーパントを含有するものとし、他方をドープ領域およびノンドープ領域を有し、このドープ領域が２種類の発光ドーパントを含有するものとして、３種類の発光ドーパントをそれぞれ発光させることにより、白色光を得ることができる。また、１箇所のドープ領域が２種類以上の発光ドーパントを含有する場合、例えば、ホスト材料と発光ドーパントとの励起エネルギーの差が比較的大きい場合には、ホスト材料および発光ドーパントの励起エネルギーの中間に励起エネルギーをもつ発光ドーパントをさらに含有させることにより、エネルギー移動を円滑に起こさせることができ、発光効率を向上させることができる。さらに例えば、電子よりも正孔を輸送しやすい発光ドーパントと、正孔よりも電子を輸送しやすい発光ドーパントとを含有させることにより、ドープ領域へ注入される正孔および電子のバランスをとることができ、発光効率を向上させることができる。
【０１２５】
１箇所のドープ領域が２種類以上の発光ドーパントを含有する場合、各発光ドーパントがそれぞれ発光してもよく、１種類のみが発光してもよい。発光ドーパントの励起エネルギーの大小、分布状態、および濃度により、１種類もしくはそれぞれの発光ドーパントの発光が得られる。
中でも、発光層が２層であり、光の三原色に対応する赤・青・緑の３種類の発光ドーパントを用いて白色光を得る場合であって、２層の発光層のうち、一方を１種類の発光ドーパントを含有するものとし、他方をドープ領域およびノンドープ領域を有し、このドープ領域が２種類の発光ドーパントを含有するものとする場合には、ドープ領域中の２種類の発光ドーパントをそれぞれ発光させることが好ましい。
【０１２６】
１箇所のドープ領域が、第１発光ドーパントと、ホスト材料の励起エネルギーよりも小さく、第１発光ドーパントの励起エネルギーよりも大きい励起エネルギーをもつ第２発光ドーパントとを含有する場合、第１発光ドーパントおよび第２発光ドーパントとしては、上述の発光ドーパントの中から適宜選択して用いることができる。
【０１２７】
また、１箇所のドープ領域が、電子よりも正孔を輸送しやすい第３発光ドーパントと、正孔よりも電子を輸送しやすい第４発光ドーパントとを含有する場合、第３発光ドーパントおよび第４発光ドーパントとしては、正孔注入輸送層および電子注入輸送層の構成材料、ならびに発光層のホスト材料の組み合わせに応じて、上述の発光ドーパントの中から適宜選択して用いることができる。
【０１２８】
１箇所のドープ領域が、電子よりも正孔を輸送しやすい第３発光ドーパントと、正孔よりも電子を輸送しやすい第４発光ドーパントとを含有する場合、ドープ領域内での第３発光ドーパントおよび第４発光ドーパントの濃度はそれぞれ、層の厚み方向に一定であってもよく、層の厚み方向に分布を有していてもよい。通常は、ドープ領域内での第３発光ドーパントおよび第４発光ドーパントの濃度はそれぞれ、層の厚み方向に一定とされる。
【０１２９】
一方、２箇所のドープ領域が互いに異なる種類の発光ドーパントを含有する場合において、例えば図９に示すように、２層の発光層（５ａ，５ｃ）と１層の中間層６とが形成されており、光の三原色に対応する赤・青・緑の３種類の発光ドーパントを用い、２層の発光層（５ａ，５ｃ）のうち、一方の発光層（５ａ）を２箇所のドープ領域２１ａ，２１ｂおよびノンドープ領域２２を有し、この２箇所のドープ領域２１ａ，２１ｂをそれぞれ１種類の発光ドーパントを含有するものとし、他方の発光層（５ｃ）を１種類の発光ドーパントを含有するものとする場合には、２箇所のドープ領域の間にノンドープ領域が配置されていることにより、発光ドーパント間のエネルギー移動を抑制して、発光ドーパントをそれぞれ発光させることができ、発光効率を向上させるともに、白色光を得ることができる。
【０１３０】
本発明において、白色光を得る場合には、ｎ層の発光層が互いに発光色の異なる発光ドーパントを含有していることが好ましい。例えば、赤色・青色・緑色の３種類の発光ドーパント、青色・黄色の２種類の発光ドーパント、水色・橙色の２種類の発光ドーパント、緑色・紫色の２種類の発光ドーパントの組み合わせを挙げることができる。中でも、赤色・青色・緑色の３種類の発光ドーパントを用いることが好ましい。
【０１３１】
赤色・青色・緑色の３種類の発光ドーパントを用いる場合において、上述したように、ｎ層の発光層のうち、少なくともいずれか一つが蛍光発光ドーパントを含有し、その他が燐光発光ドーパントを含有することが好ましいことから、例えば、発光層が２層である場合には、一方に青色蛍光発光ドーパントを含有させ、他方に赤色燐光発光ドーパントおよび緑色蛍光発光ドーパントを含有させる、あるいは、一方に赤色蛍光発光ドーパントを含有させ、他方に青色燐光発光ドーパントおよび緑色蛍光発光ドーパントを含有させることが好ましい。また例えば、発光層が３層である場合には、１層に青色蛍光発光ドーパントを含有させ、それ以外の２層の一方に赤色燐光発光ドーパント、他方に緑色蛍光発光ドーパントを含有させる、あるいは、１層に赤色蛍光発光ドーパントを含有させ、それ以外の２層の一方に青色燐光発光ドーパント、他方に緑色蛍光発光ドーパントを含有させることが好ましい。
【０１３２】
発光層の数としては、２層以上であればよいが、中でも、２層または３層であることが好ましい。
【０１３３】
各発光層の厚みとしてはそれぞれ、電子と正孔との再結合の場を提供して発光する機能を発現することができる厚みであれば特に限定されるものではなく、例えば１ｎｍ〜２００ｎｍ程度で設定することができる。中でも、発光層の厚みを厚くすることによって、正孔および電子の注入バランスを向上させることで発光効率を高めるには、各発光層の厚みがそれぞれ３ｎｍ〜１００ｎｍの範囲内であることが好ましく、より好ましくは５ｎｍ〜８０ｎｍの範囲内である。
【０１３４】
発光層がドープ領域とノンドープ領域とを有する場合、ノンドープ領域の厚みは、均一な膜が成膜可能であり、電子と正孔との再結合の場を提供して発光する機能を発現するドープ領域を確保することが可能な厚みであれば特に限定されるものではない。具体的には、ノンドープ領域の厚みは、０．１ｎｍ〜３０ｎｍ程度であることが好ましく、より好ましくは０．５ｎｍ〜２０ｎｍの範囲内、さらに好ましくは０．８ｎｍ〜１５ｎｍの範囲内である。
【０１３５】
発光層の成膜方法としては、ホスト材料および発光ドーパントを共蒸着させる方法が好ましく用いられる。この際、発光ドーパントの蒸着源のシャッターを開閉したり、発光ドーパントの蒸着速度を制御したりすることにより、ドープ領域およびノンドープ領域を有する発光層を形成することができる。
また、溶液からの塗布で薄膜形成が可能な場合には、発光層の成膜方法として、スピンコート法やディップコート法等を用いることができる。この場合、ホスト材料および発光ドーパントを不活性なポリマー中に分散して用いてもよい。
【０１３６】
また、発光層中の発光ドーパント濃度に分布をつける場合には、例えば、ホスト材料および発光ドーパントの蒸着速度を連続的または周期的に変化させる方法を用いることができる。
【０１３７】
４．正孔注入輸送層
本発明に用いられる正孔注入輸送層は、陽極および発光層の間に形成され、正孔および電子を輸送しうるバイポーラ材料を含有するものであり、正孔注入輸送層および電子注入輸送層に含有されるバイポーラ材料は同一である。この正孔注入輸送層は、陽極から発光層に正孔を安定に注入または輸送する機能を有する。
【０１３８】
正孔注入輸送層としては、正孔注入機能を有する正孔注入層、および正孔輸送機能を有する正孔輸送層のいずれか一方であってもよく、あるいは、正孔注入機能および正孔輸送機能の両機能を有する単一の層であってもよい。
【０１３９】
なお、バイポーラ材料については、上記中間層の項に記載したので、ここでの説明は省略する。
【０１４０】
正孔注入輸送層は、少なくとも陽極との界面に、バイポーラ材料に酸化性ドーパントが混合された領域を有していてもよい。正孔注入輸送層が、少なくとも陽極との界面にて、バイポーラ材料に酸化性ドーパントが混合された領域を有することにより、陽極から正孔注入輸送層への正孔注入障壁が小さくなり、駆動電圧を低下させることができるからである。
有機ＥＬ素子において、陽極から基本的に絶縁物である有機層への正孔注入過程は、陽極表面での有機化合物の酸化、すなわちラジカルカチオン状態の形成である（Phys. Rev.Lett., 14, 229 (1965)）。あらかじめ有機化合物を酸化する酸化性ドーパントを陽極に接触する正孔注入輸送層中にドープすることにより、陽極からの正孔注入に際するエネルギー障壁を低下させることができる。酸化性ドーパントがドープされた正孔注入輸送層中には、酸化性ドーパントにより酸化された状態（すなわち電子を供与した状態）の有機化合物が存在するので、正孔注入エネルギー障壁が小さく、従来の有機ＥＬ素子と比べて駆動電圧を低下させることができるのである。
【０１４１】
酸化性ドーパントとしては、バイポーラ材料を酸化する性質を有するものであれば特に限定されるものではないが、通常は電子受容性化合物が用いられる。
【０１４２】
電子受容性化合物としては、無機物および有機物のいずれも用いることができる。電子受容性化合物が無機物である場合、例えば、塩化第二鉄、塩化アルミニウム、塩化ガリウム、塩化インジウム、五塩化アンチモン、三酸化モリブデン（ＭｏＯ３）、五酸化バナジウム（Ｖ２Ｏ５）等のルイス酸が挙げられる。また、電子受容性化合物が有機物である場合、例えば、トリニトロフルオレノン等が挙げられる。
【０１４３】
中でも、電子受容性化合物としては、金属酸化物が好ましく、ＭｏＯ３、Ｖ２Ｏ５が好適に用いられる。
【０１４４】
正孔注入輸送層が、バイポーラ材料に酸化性ドーパントが混合された領域を有する場合、正孔注入輸送層は、少なくとも陽極との界面に上記の領域を有していればよく、例えば、正孔注入輸送層中に、酸化性ドーパントが均一にドープされていてもよく、酸化性ドーパントの含有量が陰極側から陽極側に向けて連続的に多くなるように酸化性ドーパントがドープされていてもよく、正孔注入輸送層の陽極との界面のみに局所的に酸化性ドーパントがドープされていてもよい。
【０１４５】
正孔注入輸送層中の酸化性ドーパント濃度は、特に限定されるものではないが、バイポーラ材料と酸化性ドーパントとのモル比率が、バイポーラ材料：酸化性ドーパント＝１：０．１〜１：１０の範囲内であることが好ましい。酸化性ドーパントの比率が上記範囲未満であると、酸化性ドーパントにより酸化されたバイポーラ材料の濃度が低すぎてドーピングの効果が十分に得られない場合があるからである。また、酸化性ドーパントの比率が上記範囲を超えると、正孔注入輸送層中の酸化性ドーパント濃度がバイポーラ材料濃度をはるかに超えて、酸化性ドーパントにより酸化されたバイポーラ材料の濃度が極端に低下するので、同様にドーピングの効果が十分に得られない場合があるからである。
【０１４６】
正孔注入輸送層の成膜方法としては、例えば、真空蒸着法、スパッタリング法等の乾式法、あるいは、印刷法、インクジェット法、スピンコート法、キャスティング法、ディッピング法、バーコート法、ブレードコート法、ロールコート法、グラビアコート法、フレキソ印刷法、スプレーコート法等の湿式法などを挙げることができる。
【０１４７】
中でも、酸化性ドーパントがドープされた正孔注入輸送層の成膜方法としては、バイポーラ材料と酸化性ドーパントとを共蒸着させる方法が好ましく用いられる。この共蒸着の手法において、塩化第二鉄、塩化インジウム等の比較的飽和蒸気圧の低い酸化性ドーパントはるつぼに入れて一般的な抵抗加熱法によって蒸着可能である。一方、常温でも蒸気圧が高く真空装置内の気圧を所定の真空度以下に保てない場合は、ニードルバルブやマスフローコントローラーのようにオリフィス(開口径)を制御して蒸気圧を制御したり、試料保持部分を独立に温度制御可能な構造にして冷却によって蒸気圧を制御したりしてもよい。
【０１４８】
また、陽極側発光層側から陽極側に向けて酸化性ドーパントの含有量が連続的に多くなるように、バイポーラ材料に酸化性ドーパントを混合させる方法としては、例えば、上記のバイポーラ材料と酸化性ドーパントとの蒸着速度を連続的に変化させる方法を用いることができる。
【０１４９】
正孔注入輸送層の厚みとしては、陽極から正孔を注入し、発光層へ正孔を輸送する機能が十分に発揮される厚みであれば特に限定されるものではないが、具体的には０．５ｎｍ〜１０００ｎｍ程度で設定することができ、中でも５ｎｍ〜５００ｎｍの範囲内であることが好ましい。
【０１５０】
また、酸化性ドーパントがドープされた正孔注入輸送層の厚みとしては、特に限定されるものではないが、０．５ｎｍ以上とすることが好ましい。酸化性ドーパントがドープされた正孔注入輸送層は、無電場の状態でもバイポーラ材料がラジカルカチオンの状態で存在し、内部電荷として振る舞えるので、膜厚は特に限定されないのである。また、酸化性ドーパントがドープされた正孔注入輸送層を厚膜にしても、素子の電圧上昇をもたらすことがないので、陽極および陰極間の距離を通常の有機ＥＬ素子の場合よりも長く設定することにより、短絡の危険性を大幅に軽減させることもできる。
【０１５１】
５．電子注入輸送層
本発明に用いられる電子注入輸送層は、陰極および発光層の間に形成され、バイポーラ材料を含有するものであり、正孔注入輸送層および電子注入輸送層に含有されるバイポーラ材料は同一である。この電子注入輸送層は、陰極から発光層に電子を安定に注入または輸送する機能を有するものである。
【０１５２】
電子注入輸送層としては、電子注入機能を有する電子注入層、および電子輸送機能を有する電子輸送層のいずれか一方であってもよく、あるいは、電子注入機能および電子輸送機能の両機能を有する単一の層であってもよい。
【０１５３】
なお、バイポーラ材料については、上記中間層の項に記載したので、ここでの説明は省略する。
【０１５４】
電子注入輸送層は、少なくとも陰極との界面に、バイポーラ材料に還元性ドーパントが混合された領域を有していてもよい。電子注入輸送層が、少なくとも陰極との界面にて、バイポーラ材料に還元性ドーパントが混合された領域を有することにより、陰極から電子注入輸送層への電子注入障壁が小さくなり、駆動電圧を低下させることができるからである。
有機ＥＬ素子において、陰極から基本的に絶縁物である有機層への電子注入過程は、陰極表面での有機化合物の還元、すなわちラジカルアニオン状態の形成である（Phys. Rev. Lett., 14, 229 (1965)）。あらかじめ有機化合物を還元する還元性ドーパントを陰極に接触する電子注入輸送層中にドープすることにより、陰極からの電子注入に際するエネルギー障壁を低下させることができる。電子注入輸送層中には、還元性ドーパントにより還元された状態（すなわち電子を受容し、電子が注入された状態）の有機化合物が存在するので、電子注入エネルギー障壁が小さく、従来の有機ＥＬ素子と比べて駆動電圧を低下させることができるのである。さらには、陰極に、一般に配線材として用いられている安定なＡｌのような金属を使用することができる。
【０１５５】
還元性ドーパントしては、バイポーラ材料を還元する性質を有するものであれば特に限定されるものではないが、通常は電子供与性化合物が用いられる。
【０１５６】
電子供与性化合物としては、金属（金属単体）、金属化合物、または有機金属錯体が好ましく用いられる。金属（金属単体）、金属化合物、または有機金属錯体としては、アルカリ金属、アルカリ土類金属、および希土類金属を含む遷移金属からなる群から選択される少なくとも１種の金属を含むものを挙げることができる。中でも、仕事関数が４．２ｅＶ以下である、アルカリ金属、アルカリ土類金属、および希土類金属を含む遷移金属からなる群から選択される少なくとも１種の金属を含むものであることが好ましい。このような金属（金属単体）としては、例えば、Ｌｉ、Ｎａ、Ｋ、Ｃｓ、Ｂｅ、Ｍｇ、Ｃａ、Ｓｒ、Ｂａ、Ｙ、Ｌａ、Ｍｇ、Ｓｍ、Ｇｄ、Ｙｂ、Ｗなどが挙げられる。また、金属化合物としては、例えば、Ｌｉ2Ｏ、Ｎａ2Ｏ、Ｋ2Ｏ、Ｒｂ2Ｏ、Ｃｓ2Ｏ、ＭｇＯ、ＣａＯ等の金属酸化物、ＬｉＦ、ＮａＦ、ＫＦ、ＲｂＦ、ＣｓＦ、ＭｇＦ2、ＣａＦ2、ＳｒＦ2、ＢａＦ2、ＬｉＣｌ、ＮａＣｌ、ＫＣｌ、ＲｂＣｌ、ＣｓＣｌ、ＭｇＣｌ2、ＣａＣｌ2、ＳｒＣｌ2、ＢａＣｌ2等の金属塩などが挙げられる。有機金属錯体としては、例えば、Ｗを含む有機金属化合物、８−ヒドロキシキノリノラトリチウム（Ｌｉｑ）などが挙げられる。中でも、Ｃｓ、Ｌｉ、Ｌｉｑが好ましく用いられる。これらをバイポーラ材料にドープすることにより、良好な電子注入特性が得られるからである。
【０１５７】
電子注入輸送層が、バイポーラ材料に還元性ドーパントが混合された領域を有する場合、電子注入輸送層は、少なくとも陰極との界面に上記の領域を有していればよく、例えば、電子注入輸送層中に、還元性ドーパントが均一にドープされていてもよく、還元性ドーパントの含有量が陽極側から陰極側に向けて連続的に多くなるように還元性ドーパントがドープされていてもよく、電子注入輸送層の陰極との界面のみに局所的に還元性ドーパントがドープされていてもよい。
【０１５８】
電子注入輸送層中の還元性ドーパント濃度は、特に限定されるものではないが、０．１〜９９重量％程度とすることが好ましい。還元性ドーパント濃度が上記範囲未満であると、還元性ドーパントにより還元されたバイポーラ材料の濃度が低すぎてドーピングの効果が十分に得られない場合があるからである。また、還元性ドーパント濃度が上記範囲を超えると、電子注入輸送層中の還元性ドーパント濃度がバイポーラ材料濃度をはるかに超え、還元性ドーパントにより還元されたバイポーラ材料の濃度が極端に低下するので、同様にドーピングの効果が十分に得られない場合があるからである。
【０１５９】
電子注入輸送層の成膜方法としては、例えば、真空蒸着法、スパッタリング法等の乾式法、あるいは、印刷法、インクジェット法、スピンコート法、キャスティング法、ディップコート法、バーコート法、ブレードコート法、ロールコート法、グラビアコート法、フレキソ印刷法、スプレーコート法等の湿式法などを挙げることができる。
【０１６０】
中でも、還元性ドーパントがドープされた電子注入輸送層の成膜方法としては、上記のバイポーラ材料と還元性ドーパントとを共蒸着させる方法が好ましく用いられる。
なお、溶液からの塗布で薄膜形成が可能な場合には、還元性ドーパントがドープされた電子注入輸送層の成膜方法として、スピンコート法やディップコート法等を用いることができる。この場合、バイポーラ材料と還元性ドーパントとを不活性なポリマー中に分散して用いてもよい。
【０１６１】
また、陽極側から陰極側に向けて還元性ドーパントの含有量が連続的に多くなるように、バイポーラ材料に還元性ドーパントを混合させる方法としては、例えば、上記のバイポーラ材料と還元性ドーパントとの蒸着速度を連続的に変化させる方法を用いることができる。
【０１６２】
電子注入輸送層の厚みとしては、その機能が十分に発揮される厚みであれば特に限定されるものではない。
【０１６３】
また、還元性ドーパントがドープされた電子注入輸送層の厚みとしては、特に限定されるものでないが、０．１ｎｍ〜３００ｎｍの範囲内とすることが好ましく、より好ましくは０．５ｎｍ〜２００ｎｍの範囲内である。厚みが上記範囲未満であると、陰極界面近傍に存在する、還元性ドーパントにより還元されたバイポーラ材料の量が少ないためにドーピングの効果が十分に得られない場合があるからである。また、厚みが上記範囲を超えると、電子注入輸送層全体の膜厚が厚すぎて、駆動電圧の上昇を招くおそれがあるからである。
【０１６４】
６．第２正孔注入輸送層
本発明においては、陽極および正孔注入輸送層の間に第２正孔注入輸送層が形成されていてもよい。この場合、第２正孔注入輸送層および正孔注入輸送層の構成材料のイオン化ポテンシャルおよび電子親和力は、上述した関係を満たすことが好ましい。
【０１６５】
陽極および正孔注入輸送層の間に第２正孔注入輸送層が形成されている場合、通常は、第２正孔注入輸送層が正孔注入層として機能し、正孔注入輸送層が正孔輸送層として機能する。
【０１６６】
第２正孔注入輸送層の構成材料としては、陽極からの正孔の注入を安定化させることができる材料であれば特に限定されるものではなく、上記発光層のホスト材料に例示した化合物の他、アリールアミン類、スターバースト型アミン類、フタロシアニン類、酸化バナジウム、酸化モリブデン、酸化ルテニウム、酸化アルミニウム等の酸化物、アモルファスカーボン、ポリアニリン、ポリチオフェン、ポリフェニレンビニレン等の導電性高分子およびそれらの誘導体を用いることができる。ポリアニリン、ポリチオフェン、ポリフェニレンビニレン等の導電性高分子およびそれらの誘導体は、酸がドープされていてもよい。具体的には、Ｎ，Ｎ´−ビス（ナフタレン−１−イル）−Ｎ，Ｎ´−ビス（フェニル）−ベンジジン（α−ＮＰＤ）、４，４，４−トリス（３−メチルフェニルフェニルアミノ）トリフェニルアミン（ＭＴＤＡＴＡ）、ポリ（３，４−エチレンジオキシチオフェン）／ポリスチレンスルホン酸（ＰＥＤＯＴ／ＰＳＳ）、ポリビニルカルバゾール（ＰＶＣｚ）等が挙げられる。
【０１６７】
中でも、第２正孔注入輸送層の構成材料は、バイポーラ材料であることが好ましい。バイポーラ材料を第２正孔注入輸送層に用いることにより、駆動中における層界面での劣化を効果的に抑制することができるからである。
なお、バイポーラ材料については、上記中間層の項に記載したので、ここでの説明は省略する。
【０１６８】
第２正孔注入輸送層および後述の第２電子注入輸送層がバイポーラ材料を含有する場合、これらの層に含有されるバイポーラ材料は、同一であってもよく異なっていてもよい。
【０１６９】
第２正孔注入輸送層の構成材料が有機材料（正孔注入輸送層用有機化合物）である場合、第２正孔注入輸送層は、少なくとも陽極との界面に、上記正孔注入輸送層用有機化合物に酸化性ドーパントが混合された領域を有することが好ましい。第２正孔注入輸送層が、少なくとも陽極との界面にて、正孔注入輸送層用有機化合物に酸化性ドーパントが混合された領域を有することにより、陽極から第２正孔注入輸送層への正孔注入障壁が小さくなり、駆動電圧を低下させることができるからである。
なお、第２正孔注入輸送層が正孔注入輸送層用有機化合物に酸化性ドーパントが混合された領域を有する場合については、上記正孔注入輸送層がバイポーラ材料に酸化性ドーパントが混合された領域を有する場合と同様であるので、ここでの説明は省略する。
【０１７０】
また、第２正孔注入輸送層の成膜方法および厚みについては、上述の正孔注入輸送層と同様であるので、ここでの説明は省略する。
【０１７１】
７．第２電子注入輸送層
本発明においては、電子注入輸送層および陰極の間に第２電子注入輸送層が形成されていてもよい。この場合、電子注入輸送層および第２電子注入輸送層の構成材料のイオン化ポテンシャルおよび電子親和力は、上述した関係を満たすことが好ましい。
【０１７２】
電子注入輸送層および陰極の間に第２電子注入輸送層が形成されている場合、通常は、第２電子注入輸送層が電子注入層として機能し、電子注入輸送層が電子輸送層として機能する。
【０１７３】
第２電子注入輸送層の構成材料としては、陰極からの電子の注入を安定化させることができる材料であれば特に限定されるものではなく、上記発光層のホスト材料に例示した化合物の他、Ｂａ、Ｃａ、Ｌｉ、Ｃｓ、Ｍｇ、Ｓｒ等のアルカリ金属もしくはアルカリ土類金属の単体、フッ化マグネシウム、フッ化カルシウム、フッ化ストロンチウム、フッ化バリウム、フッ化リチウム、フッ化セシウム等のアルカリ金属もしくはアルカリ土類金属のフッ化物、アルミリチウム合金等のアルカリ金属の合金、酸化マグネシウム、酸化ストロンチウム、酸化アルミニウム等の金属酸化物、ポリメチルメタクリレートポリスチレンスルホン酸ナトリウム等のアルカリ金属の有機錯体などを挙げることができる。また、バソキュプロイン（ＢＣＰ）、バソフェナントロリン（Ｂｐｅｈｎ）等のフェナントロリン誘導体、トリアゾール誘導体、オキサジアゾール誘導体、トリス（８−ヒドロキシキノリノラト）アルミニウム（Ａｌｑ３）等のアルミキノリノール錯体などを挙げることができる。
【０１７４】
中でも、第２電子注入輸送層の構成材料は、バイポーラ材料であることが好ましい。バイポーラ材料を第２電子注入輸送層に用いることにより、駆動中における層界面での劣化を効果的に抑制することができる。
なお、バイポーラ材料については、上記中間層の項に記載したので、ここでの説明は省略する。
【０１７５】
第２電子注入輸送層の構成材料が有機化合物（電子注入輸送層用有機化合物）である場合、第２電子注入輸送層は、少なくとも陰極との界面に、上記電子注入輸送層用有機化合物に還元性ドーパントが混合された領域を有することが好ましい。第２電子注入輸送層が、少なくとも陰極との界面にて、電子注入輸送層用有機化合物に還元性ドーパントが混合された領域を有することにより、陰極から第２電子注入輸送層への電子注入障壁が小さくなり、駆動電圧を低下させることができるからである。
なお、第２電子注入輸送層が電子注入輸送層用有機化合物に還元性ドーパントが混合された領域を有する場合については、電子注入輸送層がバイポーラ材料に還元性ドーパントが混合された領域を有する場合と同様であるので、ここでの説明は省略する。
【０１７６】
また、第２電子注入輸送層の成膜方法および厚みについては、上述の電子注入輸送層と同様であるので、ここでの説明は省略する。
【０１７７】
８．第３正孔注入輸送層
本発明においては、第２正孔注入輸送層および正孔注入輸送層の間に第３正孔注入輸送層が形成されていてもよい。この場合、第２正孔注入輸送層、第３正孔注入輸送層および正孔注入輸送層の構成材料のイオン化ポテンシャルおよび電子親和力は、上述した関係を満たすことが好ましい。
【０１７８】
第２正孔注入輸送層および正孔注入輸送層の間に第３正孔注入輸送層が形成されている場合、通常は、第２正孔注入輸送層が正孔注入層として機能し、第３正孔注入輸送層および正孔注入輸送層が正孔輸送層として機能する。
【０１７９】
第３正孔注入輸送層の構成材料としては、上記第２正孔注入輸送層の構成材料と同様のものを用いることができる。
【０１８０】
中でも、第３正孔注入輸送層の構成材料はバイポーラ材料であることが好ましい。バイポーラ材料を第３正孔注入輸送層に用いることにより、駆動中における層界面での劣化を効果的に抑制することができる。
なお、バイポーラ材料については、上記中間層の項に記載したので、ここでの説明は省略する。
【０１８１】
第３正孔注入輸送層および後述の第３電子注入輸送層がバイポーラ材料を含有する場合、これらの層に含有されるバイポーラ材料は、同一であってもよく異なっていてもよい。
【０１８２】
なお、第３正孔注入輸送層の成膜方法および厚みについては、上述の正孔注入輸送層と同様であるので、ここでの説明は省略する。
【０１８３】
９．第３電子注入輸送層
本発明においては、電子注入輸送層および第２電子注入輸送層の間に第３電子注入輸送層が形成されていてもよい。この場合、電子注入輸送層、第３電子注入輸送層および第２電子注入輸送層の構成材料のイオン化ポテンシャルおよび電子親和力は、上述した関係を満たすことが好ましい。
【０１８４】
電子注入輸送層および第２電子注入輸送層の間に第３電子注入輸送層が形成されている場合、通常は、第２電子注入輸送層が電子注入層として機能し、第３電子注入輸送層および電子注入輸送層が電子輸送層として機能する。
【０１８５】
第３電子注入輸送層の構成材料としては、上記第２電子注入輸送層の構成材料と同様のものを用いることができる。
【０１８６】
中でも、第３電子注入輸送層の構成材料はバイポーラ材料であることが好ましい。バイポーラ材料を第３電子注入輸送層に用いることにより、駆動中における層界面での劣化を効果的に抑制することができる。
なお、バイポーラ材料については、上記中間層の項に記載したので、ここでの説明は省略する。
【０１８７】
なお、第３電子注入輸送層の成膜方法および厚みについては、上述の電子注入輸送層と同様であるので、ここでの説明は省略する。
【０１８８】
１０．陽極
本発明に用いられる陽極は、透明であっても不透明であってもよいが、陽極側から光を取り出す場合には透明電極である必要がある。
【０１８９】
陽極には、正孔が注入し易いように仕事関数の大きい導電性材料を用いることが好ましい。また、陽極は抵抗ができるだけ小さいことが好ましく、一般には、金属材料が用いられるが、有機物あるいは無機化合物を用いてもよい。具体的には、酸化錫、酸化インジウム錫（ＩＴＯ）、酸化インジウム亜鉛（ＩＺＯ）等が挙げられる。
【０１９０】
陽極は、一般的な電極の形成方法を用いて形成することができ、例えばスパッタリング法、真空蒸着法、イオンプレーティング法等が挙げられる。
また、陽極の厚みとしては、目的とする抵抗値や可視光線透過率、および導電性材料の種類により適宜選択される。
【０１９１】
１１．陰極
本発明に用いられる陰極は、透明であっても不透明であってもよいが、陰極側から光を取り出す場合には透明電極である必要がある。
【０１９２】
陰極には、電子が注入しやすいように仕事関数の小さな導電性材料を用いることが好ましい。また、陰極は抵抗ができるだけ小さいことが好ましく、一般には、金属材料が用いられるが、有機物あるいは無機化合物を用いてもよい。具体的には、単体としてＡｌ、Ｃｓ、Ｅｒ等、合金としてＭｇＡｇ、ＡｌＬｉ、ＡｌＬｉ、ＡｌＭｇ、ＣｓＴｅ等、積層体としてＣａ／Ａｌ、Ｍｇ／Ａｌ、Ｌｉ／Ａｌ、Ｃｓ／Ａｌ、Ｃｓ２Ｏ／Ａｌ、ＬｉＦ／Ａｌ、ＥｒＦ３／Ａｌ等が挙げられる。
【０１９３】
陰極は、一般的な電極の形成方法を用いて形成することができ、例えばスパッタリング法、真空蒸着法、イオンプレーティング法等が挙げられる。
また、陰極の厚みとしては、目的とする抵抗値や可視光線透過率、および導電性材料の種類により適宜選択される。
【０１９４】
１２．基板
本発明における基板は、上記の陽極、正孔注入輸送層、発光層、中間層、電子注入輸送層、および陰極等を支持するものである。陽極もしくは陰極が所定の強度を有する場合には、陽極もしくは陰極が基板を兼ねていてもよいが、通常は所定の強度を有する基板上に陽極もしくは陰極形成される。また、一般的に有機ＥＬ素子を製造する際には、陽極側から積層する方が安定して有機ＥＬ素子を作製することができることから、通常は、基板上には、陽極、正孔注入輸送層、発光層および中間層、電子注入輸送層、陰極の順に積層される。
【０１９５】
基板は、透明であっても不透明であってもよいが、基板側から光を取り出す場合には透明基板である必要がある。透明基板としては、例えば、ソーダ石灰ガラス、アルカリガラス、鉛アルカリガラス、ホウケイ酸ガラス、アルミノケイ酸ガラス、シリカガラス等のガラス基板や、フィルム状に成形が可能な樹脂基板などを用いることができる。
【０１９６】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１９７】
以下、本発明について実施例および比較例を用いて具体的に説明する。
まず、実施例で用いた材料の構造式、ならびにイオン化ポテンシャルおよび電子親和力を下記に示す。
【０１９８】
【化３】
2010205427.tif 000005
【０１９９】
【化４】
2010205427.tif 000006
【０２００】
【化５】
2010205427.tif 000007
【０２０１】
【表１】
2010205427.tif 000008
【０２０２】
［実施例１］
（有機ＥＬ素子の作製）
まず、ガラス基板上に陽極としてITOが2mm幅のライン状にパターニングされたITO基板を準備した。そのITO基板上に、上記構造式で表されるTBADNとMoO3とを体積比67：33で真空度10-5Paの条件下、共蒸着により1.0Å/secの蒸着速度で合計膜厚10nmとなるように成膜し、正孔注入層（１層目の正孔注入輸送層）を形成した。次に、TBADNとMoO3とを体積比90：10で真空度10-5Paの条件下、共蒸着により1.0Å/secの蒸着速度で合計膜厚100nmとなるように真空蒸着し、その上にTBADNを10nmの厚さになるように真空蒸着し、正孔輸送層（２層目の正孔注入輸送層）を形成した。
【０２０３】
次に、ホスト材料として上記構造式で表されるTCTAを用い、青色発光ドーパントとして上記構造式で表されるTBPeを用いて、上記正孔輸送層上に、TCTAおよびTBPeを、TBPe濃度が3wt%となるように、真空度10-5Paの条件下、蒸着速度1Å/secで10nmの厚さに真空蒸着により成膜し、青色発光層（１層目の発光層）を形成した。
次に、上記青色発光層上に、TBADNを、真空度10-5Paの条件下、1.0Å/secの蒸着速度で5nmの厚さに真空蒸着により成膜し、中間層（１層目の中間層）を形成した。
次に、ホスト材料としてTCTAを用い、緑色発光ドーパントとして上記構造式で表されるC545Tを用いて、上記中間層上に、TCTAおよびC545Tを、C545T濃度が3wt%となるように、真空度10-5Paの条件下、蒸着速度1Å/secで5nmの厚さに真空蒸着により成膜し、緑色発光層（２層目の発光層）を形成した。
次に、上記緑色発光層上に、TBADNを、真空度10-5Paの条件下、1.0Å/secの蒸着速度で5nmの厚さに真空蒸着により成膜し、中間層（２層目の中間層）を形成した。
次に、ホスト材料として上記構造式で表されるCBPを用い、赤色発光ドーパントとして上記構造式で表されるIr(piq)3を用いて、上記中間層上に、CBPおよびIr(piq)3を、Ir(piq)3濃度が3wt%となるように、真空度10-5Paの条件下、蒸着速度1Å/secで10nmの厚さに真空蒸着により成膜し、赤色発光層（３層目の発光層）を形成した。
【０２０４】
次に、上記赤色発光層上に、TBADNを、真空度10-5Paの条件下、蒸着速度が1Å/secで10nmの厚さに真空蒸着により成膜し、電子輸送層（１層目の電子注入輸送層）を形成した。次に、上記電子輸送層上に、TBADNと、上記構造式で表されるLiqとを体積比1：1で真空度10-5Paの条件下、共蒸着により蒸着速度1Å/secで膜厚10nmに成膜し、電子注入層（２層目の電子注入輸送層）を形成した。
【０２０５】
最後に、上記電子注入層上に陰極としてAlを蒸着速度5Å/secで100nmの厚さに蒸着した。
【０２０６】
［実施例２］
（有機ＥＬ素子の作製）
まず、ガラス基板上に陽極としてITOが2mm幅のライン状にパターニングされたITO基板を準備した。そのITO基板上に、TBADNとMoO3とを体積比67：33で真空度10-5Paの条件下、共蒸着により1.0Å/secの蒸着速度で合計膜厚10nmとなるように成膜し、正孔注入層（１層目の正孔注入輸送層）を形成した。次に、TBADNとMoO3とを体積比90：10で真空度10-5Paの条件下、共蒸着により1.0Å/secの蒸着速度で合計膜厚100nmとなるように真空蒸着し、その上にTBADNを10nmの厚さになるように真空蒸着し、正孔輸送層（２層目の正孔注入輸送層）を形成した。
【０２０７】
次に、ホスト材料としてTCTAを用い、青色発光ドーパントとしてTBPeを用いて、上記正孔輸送層上に、TCTAおよびTBPeを、TBPe濃度が3wt%となるように、真空度10-5Paの条件下、蒸着速度1Å/secで10nmの厚さに真空蒸着により成膜し、青色発光層（１層目の発光層）を形成した。
次に、ホスト材料としてTCTAを用い、緑色発光ドーパントとしてC545Tを用いて、上記青色発光層上に、TCTAおよびC545Tを、C545T濃度が3wt%となるように、真空度10-5Paの条件下、蒸着速度1Å/secで5nmの厚さに真空蒸着により成膜し、緑色発光層（２層目の発光層）を形成した。
次に、上記緑色発光層上に、TBADNを、真空度10-5Paの条件下、1.0Å/secの蒸着速度で5nmの厚さに真空蒸着により成膜し、中間層を形成した。
次に、ホスト材料としてCBPを用い、赤色発光ドーパントとしてIr(piq)3を用いて、上記中間層上に、CBPおよびIr(piq)3を、Ir(piq)3濃度が3wt%となるように、真空度10-5Paの条件下、蒸着速度1Å/secで10nmの厚さに真空蒸着により成膜し、赤色発光層（３層目の発光層）を形成した。
【０２０８】
次に、上記赤色発光層上に、TBADNを、真空度10-5Paの条件下、蒸着速度が1Å/secで10nmの厚さに真空蒸着により成膜し、電子輸送層（１層目の電子注入輸送層）を形成した。次に、上記電子輸送層上に、TBADNと、Liqとを体積比1：1で真空度10-5Paの条件下、共蒸着により蒸着速度1Å/secで膜厚10nmに成膜し、電子注入層（２層目の電子注入輸送層）を形成した。
【０２０９】
最後に、上記電子注入層上に陰極としてAlを蒸着速度5Å/secで100nmの厚さに蒸着した。
【０２１０】
［実施例３］
（有機ＥＬ素子の作製）
まず、ガラス基板上に陽極としてITOが2mm幅のライン状にパターニングされたITO基板を準備した。そのITO基板上に、TBADNとMoO3とを体積比67：33で真空度10-5Paの条件下、共蒸着により1.0Å/secの蒸着速度で合計膜厚10nmとなるように成膜し、正孔注入層（１層目の正孔注入輸送層）を形成した。次に、TBADNとMoO3とを体積比90：10で真空度10-5Paの条件下、共蒸着により1.0Å/secの蒸着速度で合計膜厚100nmとなるように真空蒸着し、その上にTBADNを10nmの厚さになるように真空蒸着し、正孔輸送層（２層目の正孔注入輸送層）を形成した。
【０２１１】
次に、ホスト材料としてTCTAを用い、青色発光ドーパントとしてTBPeを用いて、上記正孔輸送層上に、TCTAおよびTBPeを、TBPe濃度が3wt%となるように、真空度10-5Paの条件下、蒸着速度1Å/secで10nmの厚さに真空蒸着により成膜し、青色発光層（１層目の発光層）を形成した。
次に、上記青色発光層上に、TBADNを、真空度10-5Paの条件下、1.0Å/secの蒸着速度で5nmの厚さに真空蒸着により成膜し、中間層を形成した。
次に、ホスト材料としてTCTAを用い、緑色発光ドーパントとしてC545Tを用いて、上記中間層上に、TCTAおよびC545Tを、C545T濃度が3wt%となるように、真空度10-5Paの条件下、蒸着速度1Å/secで5nmの厚さに真空蒸着により成膜し、緑色発光層（２層目の発光層）を形成した。
次に、ホスト材料としてCBPを用い、赤色発光ドーパントとしてIr(piq)3を用いて、上記中間層上に、CBPおよびIr(piq)3を、Ir(piq)3濃度が3wt%となるように、真空度10-5Paの条件下、蒸着速度1Å/secで10nmの厚さに真空蒸着により成膜し、赤色発光層（３層目の発光層）を形成した。
【０２１２】
次に、上記赤色発光層上に、TBADNを、真空度10-5Paの条件下、蒸着速度が1Å/secで10nmの厚さに真空蒸着により成膜し、電子輸送層（１層目の電子注入輸送層）を形成した。次に、上記電子輸送層上に、TBADNと、Liqとを体積比1：1で真空度10-5Paの条件下、共蒸着により蒸着速度1Å/secで膜厚10nmに成膜し、電子注入層（２層目の電子注入輸送層）を形成した。
【０２１３】
最後に、上記電子注入層上に陰極としてAlを蒸着速度5Å/secで100nmの厚さに蒸着した。
【０２１４】
［比較例１］
（有機ＥＬ素子の作製）
まず、ガラス基板上に陽極としてITOが2mm幅のライン状にパターニングされたITO基板を準備した。そのITO基板上に、上記構造式で表されるα-NPDとMoO3とを体積比67：33で真空度10-5Paの条件下、共蒸着により1.0Å/secの蒸着速度で合計膜厚10nmとなるように成膜し、正孔注入層を形成した。次に、α-NPDとMoO3とを体積比90：10で真空度10-5Paの条件下、共蒸着により1.0Å/secの蒸着速度で合計膜厚100nmとなるように真空蒸着し、その上にα-NPDを10nmの厚さになるように真空蒸着し、正孔輸送層を形成した。
【０２１５】
次に、ホスト材料としてTCTAを用い、青色発光ドーパントとしてTBPeを用いて、上記正孔輸送層上に、TCTAおよびTBPeを、TBPe濃度が3wt%となるように、真空度10-5Paの条件下、蒸着速度1Å/secで10nmの厚さに真空蒸着により成膜し、青色発光層（１層目の発光層）を形成した。
次に、ホスト材料としてTCTAを用い、緑色発光ドーパントとしてC545Tを用いて、上記青色発光層上に、TCTAおよびC545Tを、C545T濃度が3wt%となるように、真空度10-5Paの条件下、蒸着速度1Å/secで5nmの厚さに真空蒸着により成膜し、緑色発光層（２層目の発光層）を形成した。
次に、ホスト材料としてCBPを用い、赤色発光ドーパントとしてIr(piq)3を用いて、上記緑色色発光層上に、CBPおよびIr(piq)3を、Ir(piq)3濃度が3wt%となるように、真空度10-5Paの条件下、蒸着速度1Å/secで10nmの厚さに真空蒸着により成膜し、赤色発光層（３層目の発光層）を形成した。
【０２１６】
次に、上記赤色発光層上に、上記構造式で表されるAlq3を、真空度10-5Paの条件下、蒸着速度が1Å/secで10nmの厚さに真空蒸着により成膜し、電子輸送層を形成した。次に、上記電子輸送層上に、Alq3と、Liqとを体積比1：1で真空度10-5Paの条件下、共蒸着により蒸着速度1Å/secで膜厚10nmに成膜し、電子注入層を形成した。
【０２１７】
最後に、上記電子注入層上に陰極としてAlを蒸着速度5Å/secで100nmの厚さに蒸着した。
【０２１８】
（評価）
表２に実施例１〜３および比較例１の有機ＥＬ素子の10mA/cm2下での発光特性を示す。
【０２１９】
【表２】
2010205427.tif 000009
【０２２０】
実施例１〜３および比較例１の有機ＥＬ素子からは、TBPe、C545T、Ir(piq)3由来の発光ピークがそれぞれ観測された。実施例１の有機ＥＬ素子では、正面輝度の発光効率が8.5cd/Aであり、全角度へ放射される発光を観測して得られたフォトン数と、投入した電子数とから外部量子効率を算出したところ4.0%であった。一方、比較例１の有機ＥＬ素子では、正面輝度の発光効率は7.3cd/Aであり、外部量子効率は3.4%であった。また、寿命特性については、初期輝度1000cd/m2からの輝度半減寿命を定電流密度下で観察したところ、実施例１〜３の有機ＥＬ素子では、輝度が半減する時間は250時間を達成した。一方、比較例１の有機ＥＬ素子では、150時間にて輝度が半減した。
【０２２１】
［実施例４］
（有機ＥＬ素子の作製）
まず、ガラス基板上に陽極としてITOが2mm幅のライン状にパターニングされたITO基板を準備した。そのITO基板上に、TBADNとMoO3とを体積比67：33で真空度10-5Paの条件下、共蒸着により1.0Å/secの蒸着速度で合計膜厚10nmとなるように成膜し、正孔注入層（１層目の正孔注入輸送層）を形成した。次に、TBADNとMoO3とを体積比90：10で真空度10-5Paの条件下、共蒸着により1.0Å/secの蒸着速度で合計膜厚100nmとなるように真空蒸着し、その上にTBADNを10nmの厚さになるように真空蒸着し、正孔輸送層（２層目の正孔注入輸送層）を形成した。
【０２２２】
次に、ホスト材料としてTCTAを用い、青色発光ドーパントとしてTBPeを用いて、上記正孔輸送層上に、TCTAおよびTBPeを、TBPe濃度が3wt%となるように、真空度10-5Paの条件下、蒸着速度1Å/secで10nmの厚さに真空蒸着により成膜し、青色発光層（１層目の発光層）を形成した。
次に、上記青色発光層上に、TBADNを、真空度10-5Paの条件下、1.0Å/secの蒸着速度で5nmの厚さに真空蒸着により成膜し、中間層（１層目の中間層）を形成した。
次に、ホスト材料としてCBPを用い、緑色発光ドーパントとして上記構造式で表されるIr(ppy)3を用いて、上記中間層上に、CBPおよびIr(ppy)3を、Ir(ppy)3濃度が3wt%となるように、真空度10-5Paの条件下、蒸着速度1Å/secで5nmの厚さに真空蒸着により成膜し、緑色発光層（２層目の発光層）を形成した。
次に、上記緑色発光層上に、TBADNを、真空度10-5Paの条件下、1.0Å/secの蒸着速度で5nmの厚さに真空蒸着により成膜し、中間層（２層目の中間層）を形成した。
次に、ホスト材料としてCBPを用い、赤色発光ドーパントとしてIr(piq)3を用いて、上記中間層上に、CBPおよびIr(piq)3を、Ir(piq)3濃度が3wt%となるように、真空度10-5Paの条件下、蒸着速度1Å/secで10nmの厚さに真空蒸着により成膜し、赤色発光層（３層目の発光層）を形成した。
【０２２３】
次に、上記発光層上に、TBADNを、真空度10-5Paの条件下、蒸着速度が1Å/secで10nmの厚さに真空蒸着により成膜し、電子輸送層（１層目の電子注入輸送層）を形成した。次に、上記電子輸送層上に、TBADNと、Liqとを体積比1：1で真空度10-5Paの条件下、共蒸着により蒸着速度1Å/secで膜厚10nmに成膜し、電子注入層（２層目の電子注入輸送層）を形成した。
【０２２４】
最後に、上記電子注入層上に陰極としてAlを蒸着速度5Å/secで100nmの厚さに蒸着した。
【０２２５】
［比較例２］
（有機ＥＬ素子の作製）
まず、ガラス基板上に陽極としてITOが2mm幅のライン状にパターニングされたITO基板を準備した。そのITO基板上に、α-NPDとMoO3とを体積比67：33で真空度10-5Paの条件下、共蒸着により1.0Å/secの蒸着速度で合計膜厚10nmとなるように成膜し、正孔注入層を形成した。次に、α-NPDとMoO3とを体積比90：10で真空度10-5Paの条件下、共蒸着により1.0Å/secの蒸着速度で合計膜厚100nmとなるように真空蒸着し、その上にα-NPDを10nmの厚さになるように真空蒸着し、正孔輸送層を形成した。
【０２２６】
次に、ホスト材料としてTCTAを用い、青色発光ドーパントとしてTBPeを用いて、上記正孔輸送層上に、TCTAおよびTBPeを、TBPe濃度が3wt%となるように、真空度10-5Paの条件下、蒸着速度1Å/secで10nmの厚さに真空蒸着により成膜し、青色発光層（１層目の発光層）を形成した。
次に、ホスト材料としてCBPを用い、緑色発光ドーパントとしてIr(ppy)3を用いて、上記中間層上に、CBPおよびIr(ppy)3を、Ir(ppy)3濃度が3wt%となるように、真空度10-5Paの条件下、蒸着速度1Å/secで5nmの厚さに真空蒸着により成膜し、緑色発光層（２層目の発光層）を形成した。
次に、ホスト材料としてCBPを用い、赤色発光ドーパントとしてIr(piq)3を用いて、上記中間層上に、CBPおよびIr(piq)3を、Ir(piq)3濃度が3wt%となるように、真空度10-5Paの条件下、蒸着速度1Å/secで10nmの厚さに真空蒸着により成膜し、赤色発光層（３層目の発光層）を形成した。
【０２２７】
次に、上記発光層上に、Alq3を、真空度10-5Paの条件下、蒸着速度が1Å/secで10nmの厚さに真空蒸着により成膜し、電子輸送層を形成した。次に、上記電子輸送層上に、Alq3と、下記式(4)で表されるLiqとを体積比1：1で真空度10-5Paの条件下、共蒸着により蒸着速度1Å/secで膜厚10nmに成膜し、電子注入層を形成した。
【０２２８】
最後に、上記電子注入層上に陰極としてAlを蒸着速度5Å/secで100nmの厚さに蒸着した。
【０２２９】
（評価）
表３に実施例４および比較例２の有機ＥＬ素子の10mA/cm2下での発光特性を示す。
【０２３０】
【表３】
2010205427.tif 000010
【０２３１】
実施例４および比較例２の有機ＥＬ素子からは、TBPe、Ir(ppy)3、Ir(piq)3由来の発光ピークがそれぞれ観測された。実施例４の有機ＥＬ素子では、正面輝度の発光効率が13.4cd/Aであり、全角度へ放射される発光を観測して得られたフォトン数と、投入した電子数とから外部量子収率を算出したところ5.6%であった。一方、比較例２の有機ＥＬ素子では、正面輝度の発光効率は9.8cd/Aであり、外部量子収率は5.0%であった。また、寿命特性については、初期輝度1000cd/m2からの輝度半減寿命を定電流密度下で観察したところ、実施例４の有機ＥＬ素子では、輝度が半減する時間は300時間を達成した。一方、比較例２の有機ＥＬ素子では、200時間にて輝度が半減した。
【０２３２】
［実施例５］
（有機ＥＬ素子の作製）
まず、ガラス基板上に陽極としてITOが2mm幅のライン状にパターニングされたITO基板を準備した。そのITO基板上に、TBADNとMoO3とを体積比67：33で真空度10-5Paの条件下、共蒸着により1.0Å/secの蒸着速度で合計膜厚10nmとなるように成膜し、正孔注入層（１層目の正孔注入輸送層）を形成した。次に、TBADNとMoO3とを体積比90：10で真空度10-5Paの条件下、共蒸着により1.0Å/secの蒸着速度で合計膜厚100nmとなるように真空蒸着し、その上にTBADNを10nmの厚さになるように真空蒸着し、正孔輸送層（２層目の正孔注入輸送層）を形成した。
【０２３３】
次に、ホスト材料としてTCTAを用い、青色発光ドーパントとしてTBPeを用いて、上記正孔輸送層上に、TCTAおよびTBPeを、TBPe濃度が3wt%となるように、真空度10-5Paの条件下、蒸着速度1Å/secで10nmの厚さに真空蒸着により成膜し、青色発光層（１層目の発光層）を形成した。
次に、上記青色発光層上に、TBADNを、真空度10-5Paの条件下、1.0Å/secの蒸着速度で5nmの厚さに真空蒸着により成膜し、中間層（１層目の中間層）を形成した。
次に、ホスト材料としてTCTAを用い、緑色発光ドーパントとしてC545Tを用いて、上記中間層上に、TCTAおよびC545Tを、C545T濃度が3wt%となるように、真空度10-5Paの条件下、蒸着速度1Å/secで5nmの厚さに真空蒸着により成膜し、緑色発光層（２層目の発光層）を形成した。
次に、上記緑色発光層上に、TBADNを、真空度10-5Paの条件下、1.0Å/secの蒸着速度で5nmの厚さに真空蒸着により成膜し、中間層（２層目の中間層）を形成した。
次に、上記中間層上に、CBPを、真空度10-5Paの条件下、1.0Å/secの蒸着速度で5nmの厚さに真空蒸着により成膜し、ノンドープ領域を形成した。次に、ホスト材料としてCBPを用い、赤色発光ドーパントとしてIr(piq)3を用いて、上記ノンドープ領域上に、CBPおよびIr(piq)3を、Ir(piq)3濃度が3wt%となるように、真空度10-5Paの条件下、蒸着速度1Å/secで10nmの厚さに真空蒸着により成膜し、赤色発光領域（ドープ領域）を形成した。これにより、ノンドープ領域とドープ領域とを有する赤色発光層（３層目の発光層）を得た。
【０２３４】
次に、上記発光層上に、TBADNを、真空度10-5Paの条件下、蒸着速度が1Å/secで10nmの厚さに真空蒸着により成膜し、電子輸送層（１層目の電子注入輸送層）を形成した。次に、上記電子輸送層上に、TBADNと、Liqとを体積比1：1で真空度10-5Paの条件下、共蒸着により蒸着速度1Å/secで膜厚10nmに成膜し、電子注入層（２層目の電子注入輸送層）を形成した。
【０２３５】
最後に、上記電子注入層上に陰極としてAlを蒸着速度5Å/secで100nmの厚さに蒸着した。
【０２３６】
［実施例６］
（有機ＥＬ素子の作製）
まず、ガラス基板上に陽極としてITOが2mm幅のライン状にパターニングされたITO基板を準備した。そのITO基板上に、TBADNとMoO3とを体積比67：33で真空度10-5Paの条件下、共蒸着により1.0Å/secの蒸着速度で合計膜厚10nmとなるように成膜し、正孔注入層（１層目の正孔注入輸送層）を形成した。次に、TBADNとMoO3とを体積比90：10で真空度10-5Paの条件下、共蒸着により1.0Å/secの蒸着速度で合計膜厚100nmとなるように真空蒸着し、その上にTBADNを10nmの厚さになるように真空蒸着し、正孔輸送層（２層目の正孔注入輸送層）を形成した。
【０２３７】
次に、ホスト材料としてTCTAを用い、青色発光ドーパントとしてTBPeを用いて、上記正孔輸送層上に、TCTAおよびTBPeを、TBPe濃度が3wt%となるように、真空度10-5Paの条件下、蒸着速度1Å/secで10nmの厚さに真空蒸着により成膜し、青色発光層（１層目の発光層）を形成した。
次に、上記青色発光層上に、TBADNを、真空度10-5Paの条件下、1.0Å/secの蒸着速度で5nmの厚さに真空蒸着により成膜し、中間層（１層目の中間層）を形成した。
次に、ホスト材料としてTCTAを用い、緑色発光ドーパントとしてC545Tを用いて、上記中間層上に、TCTAおよびC545Tを、C545T濃度が3wt%となるように、真空度10-5Paの条件下、蒸着速度1Å/secで5nmの厚さに真空蒸着により成膜し、緑色発光層（２層目の発光層）を形成した。
次に、上記緑色発光層上に、TBADNを、真空度10-5Paの条件下、1.0Å/secの蒸着速度で5nmの厚さに真空蒸着により成膜し、中間層（２層目の中間層）を形成した。
次に、上記中間層上に、CBPを、真空度10-5Paの条件下、1.0Å/secの蒸着速度で5nmの厚さに真空蒸着により成膜し、ノンドープ領域を形成した。次に、ホスト材料としてCBPを用い、赤色発光ドーパントとしてIr(piq)3を用いて、上記ノンドープ領域上に、CBPおよびIr(piq)3を、Ir(piq)3濃度が3wt%となるように、真空度10-5Paの条件下、蒸着速度1Å/secで10nmの厚さに真空蒸着により成膜し、赤色発光領域（ドープ領域）を形成した。次に、上記ドープ領域上に、CBPを、真空度10-5Paの条件下、1.0Å/secの蒸着速度で5nmの厚さに真空蒸着により成膜し、ノンドープ領域を形成した。これにより、ノンドープ領域とドープ領域とノンドープ領域とを有する赤色発光層（３層目の発光層）を得た。
【０２３８】
次に、上記発光層上に、TBADNを、真空度10-5Paの条件下、蒸着速度が1Å/secで10nmの厚さに真空蒸着により成膜し、電子輸送層（１層目の電子注入輸送層）を形成した。次に、上記電子輸送層上に、TBADNと、Liqとを体積比1：1で真空度10-5Paの条件下、共蒸着により蒸着速度1Å/secで膜厚10nmに成膜し、電子注入層（２層目の電子注入輸送層）を形成した。
【０２３９】
最後に、上記電子注入層上に陰極としてAlを蒸着速度5Å/secで100nmの厚さに蒸着した。
【０２４０】
（評価）
表４に実施例５、６の有機ＥＬ素子の10mA/cm2下での発光特性を示す。
【０２４１】
【表４】
2010205427.tif 000011
【０２４２】
実施例５、６の有機ＥＬ素子からは、TBPe、C545T、Ir(piq)3由来の発光ピークがそれぞれ観測された。実施例５、６では、発光層にノンドープ領域を設けることで外部量子効率が向上することを確認した。また、寿命特性については、初期輝度1000cd/m2からの輝度半減寿命を定電流密度下で観察したところ、すべての素子で250時間を達成した。
【符号の説明】
【０２４３】
１  …  有機ＥＬ素子
２  …  基板
３  …  陽極
４  …  正孔注入輸送層
５ａ  …  陽極側発光層
５ｂ  …  中央発光層
５ｃ  …  陰極側発光層
６，６ａ，６ｂ  …  中間層
７  …  電子注入輸送層
８  …  陰極
９  …  第２正孔注入輸送層
１０  …  第２電子注入輸送層
１１  …  第３正孔注入輸送層
１２  …  第３電子注入輸送層
２１，２１ａ，２１ｂ，２１ｃ  …  ドープ領域
２２，２２ａ，２２ｂ，２２ｃ，２２ｄ  …  ノンドープ領域
【図１】
2010205427.tif 000012
【図２】
2010205427.tif 000013
【図３】
2010205427.tif 000014
【図４】
2010205427.tif 000015
【図５】
2010205427.tif 000016
【図６】
2010205427.tif 000017
【図７】
2010205427.tif 000018
【図８】
2010205427.tif 000019
【図９】
2010205427.tif 000020